(57)【特許請求の範囲】
【請求項１】
下記式（１）で表される繰り返し単位を有する重合体。
【化１】
0005119387.tif 000012
（上記式（１）において、Ａ１〜Ａ１４はそれぞれ独立して、水素原子、ハロゲン原子、または炭素原子数１〜６の炭化水素基を表す。）
【請求項２】
上記式（１）で表される繰り返し単位が、下記式（２）で表される繰り返し単位である、請求項１に記載の重合体。
【化２】
0005119387.tif 000013
【請求項３】
下記式（３）で表されるジエン化合物を、ニッケル化合物と、有機アルミニウム化合物およびホウ素化合物のうち少なくとも一種とを接触させてなる触媒の存在下で重合させて、下記式（１）で表される繰り返し単位を有する重合体を製造する、製造方法。
【化３】
0005119387.tif 000014
（上記式（３）において、Ａ１〜Ａ１４はそれぞれ独立して水素原子、ハロゲン原子、または炭素原子数１〜６の炭化水素基を表す。）
【化４】
0005119387.tif 000015
（上記式（１）において、Ａ１〜Ａ１４はそれぞれ独立して、水素原子、ハロゲン原子、または炭素原子数１〜６の炭化水素基を表す。）
【請求項４】
上記ニッケル化合物が、下記式（４）で表されるニッケル化合物である、請求項３に記載の製造方法。
【化５】
0005119387.tif 000016
（上記式（４）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよい。Ｒ３は、炭素原子数１〜３０の炭化水素基を表し、それぞれ同一であってもよく異なってもよい。Ｒ１は、水素原子または炭素原子数１〜２０の炭化水素基を表し、それぞれ同一であってもよく異なってもよく、互いに連結されていてもよい。）
【請求項５】
上記式（４）で表されるニッケル化合物が、下記式（５）で表されるニッケル化合物である、請求項４に記載の製造方法。
【化６】
0005119387.tif 000017
（上記式（５）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよい。Ｒ１は、水素原子または炭素原子数１〜２０の炭化水素基を表し、それぞれ同一であってもよく異なってもよく、互いに連結されていてもよい。Ｒ４は、水素原子、ハロゲン原子、アルキル基、アラルキル基、シリル基、シロキシ基、アルコキシ基、アラルキルオキシ基、アミノ基、アミド基、イミド基、または炭化水素チオ基を表し、それぞれ同一であってもよく異なってもよい。Ｒ５は、炭素原子数７〜２０のアリール基を表し、それぞれ同一であってもよく異なってもよい。Ｒ６は、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよい）
【請求項６】
上記式（４）で表されるニッケル化合物が、下記式（６）で表されるニッケル化合物である、請求項４に記載の製造方法。
【化７】
0005119387.tif 000018
（上記式（６）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよい。Ｒ１は、水素原子または炭素原子数１〜２０の炭化水素基を表し、それぞれ同一であってもよく異なってもよく、互いに連結されていてもよい。Ｒ７は、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよく、Ｒ８は、水素原子、ハロゲン原子、アルキル基、アラルキル基、炭素原子数６のアリール基、シリル基、シロキシ基、アルコキシ基、アラルキルオキシ基、アリールオキシ基、アミノ基、アミド基、イミド基、または炭化水素チオ基を表し、それぞれ同一であってもよく異なっていてもよい。Ｒ９は、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよい）
【請求項７】
上記ニッケル化合物が、下記式（７）で表されるニッケル化合物である、請求項３に記載の重合体の製造方法。
【化８】
0005119387.tif 000019
（上記式（７）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよく、Ｒ１０は、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよく、いずれか２つ以上が互いに連結されていてもよい）
【発明の詳細な説明】
【技術分野】
【０００１】
本発明は、ジエン重合体およびその製造方法に関するものである。
【背景技術】
【０００２】
フルオレン骨格を有する重合体や環状構造を有する重合体は、耐熱性を有することが知られている。
【０００３】
例えば、特許文献１には、カルボン酸基等を含有するアクリル系重合体と、これらの基と反応可能な官能基を有するフルオレン化合物とを反応させて得られ、耐熱性と光学特性とを有するフルオレン骨格含有アクリル系重合体が記載されている。
【０００４】
また、非特許文献１〜３には、例えば、１，５−ヘキサジエンや、１，６−ヘプタジエンを環化重合させて製造した、ポリ（メチレン−１，３−シクロペンタン）や、ポリ（エチレン−１，２−シクロペンタン）のように５員環構造を有する重合体が記載されている。
【先行技術文献】
【特許文献】
【０００５】
【特許文献１】特開２００６−１９３７０８号公報（２００６年７月２７日公開）
【非特許文献】
【０００６】
【非特許文献１】Journal of Molecular Catalysis, 76 (1992), 189-194
【非特許文献２】Angew. Chem. Int. Ed. 2007, 46, 6141-6143
【非特許文献３】J. AM. CHEM. SOC. 2007, 129, 7002-7003
【発明の概要】
【発明が解決しようとする課題】
【０００７】
しかしながら、特許文献１に記載のフルオレン骨格含有アクリル系重合体は、アクリル系重合体との反応によって得られるものであるため、その構造は必ずしも均一ではないことから、その構造と耐熱性については、改良が求められていた。また、非特許文献１〜３に記載の５員環構造を有する重合体についても、その構造とその耐熱性については、改良が求められていた。
【０００８】
本発明の目的は、このような事情に鑑みてなされたものであり、耐熱性に優れた新たなジエン重合体およびこの製造方法を提供することにある。
【課題を解決するための手段】
【０００９】
本発明に係る重合体は、下記式（１）で表される繰り返し単位を有するものである。
【００１０】
【化１】
0005119387.tif 000002
【００１１】
（上記式（１）において、Ａ１〜Ａ１４はそれぞれ独立して水素原子、ハロゲン原子、または炭素原子数１〜６の炭化水素基を表す。）
また、本発明に係る重合体の製造方法は、下記式（３）で表されるジエン化合物を、ニッケル化合物と、有機アルミニウム化合物およびホウ素化合物のうち少なくとも一種とを接触させてなる触媒の存在下で重合させる製造方法である。
【００１２】
【化２】
0005119387.tif 000003
【００１３】
（上記式（３）において、Ａ１〜Ａ１４はそれぞれ独立して水素原子、ハロゲン原子、または炭素原子数１〜６の炭化水素基を表す。）
【発明の効果】
【００１４】
本発明によれば、新たなジエン重合体を提供できる。
【発明を実施するための形態】
【００１５】
＜１．本発明に係る重合体＞
本発明に係る重合体は、下記式（１）で表される繰り返し単位を有する。
【００１６】
【化３】
0005119387.tif 000004
【００１７】
（上記式（１）において、Ａ１〜Ａ１４はそれぞれ独立して水素原子、ハロゲン原子、または炭素原子数１〜６の炭化水素基を表す。）
式（１）のＡ１〜Ａ１４はそれぞれ独立して、水素原子、ハロゲン原子または炭素原子数１〜６の炭化水素基であればよく、該炭素原子数１〜６の炭化水素基は置換基を有してもよい。当該置換基としては、ハロゲン原子、炭化水素オキシ基、ニトロ基、スルホニル基、およびシリル基等が挙げられる。
【００１８】
式（１）のＡ１〜Ａ１４の炭化水素基としては、例えば、直鎖状の炭化水素基、分岐状の炭化水素基、環状の炭化水素基が挙げられる。
【００１９】
直鎖状の炭化水素基としては、メチル基、エチル基、プロピル基、ブチル基等を例示できる。分岐状の炭化水素基としては、イソプロピル基、ｓｅｃ−ブチル基、ｔｅｒｔ−ブチル基、イソブチル基等を例示できる。環状の炭化水素基としては、フェニル基、シクロヘキシル基等を例示できる。
【００２０】
また、本発明に係る重合体において、上記式（１）で表される繰り返し単位が、下記式（２）で表される繰り返し単位であることが好ましい。
【００２１】
【化４】
0005119387.tif 000005
【００２２】
さらに、本発明に係る重合体は、上記式（２）で表される繰り返し単位５０モル％以上（ただし、上記式（２）で表される繰り返し単位１００モル％の場合を除く）と、上記式（１）で表される繰り返し単位（ただし、上記式（２）で表される繰り返し単位を除く）５０モル％以下（上記式（２）で表される繰り返し単位０モル％の場合を除く）とからなる重合体であってもよい。
【００２３】
本発明に係る重合体に含まれる上記式（１）又は（２）で表される繰り返し単位の量は、公知の測定方法により測定することができ、例えば、ＮＭＲを用いて測定するとよい。
【００２４】
本発明に係る重合体の重量平均分子量（Ｍｗ）は、好ましくは１，０００〜１０，０００，０００であり、より好ましくは２，０００〜５，０００，０００であり、最も好ましくは４，０００〜３，０００，０００である。
【００２５】
本発明に係る重合体の分子量分布は、好ましくは１〜１００であり、より好ましくは１〜５０であり、最も好ましくは１〜２０である。
【００２６】
本発明に係る重合体のガラス転移点（耐熱性の尺度）は、好ましくは２００℃以上であり、より好ましくは２５０℃以上であり、最も好ましくは３００℃以上である。
【００２７】
＜２．本発明に係る製造方法＞
本発明に係る重合体の製造方法は、下記式（３）で表されるジエン化合物を、ニッケル化合物と、有機アルミニウム化合物およびホウ素化合物のうち少なくとも一種とを接触させてなる触媒の存在下で重合させることによって、該重合体を製造すればよい。
【００２８】
【化５】
0005119387.tif 000006
【００２９】
（上記式（３）において、Ａ１〜Ａ１４はそれぞれ独立して水素原子、ハロゲン原子、または炭素原子数１〜６の炭化水素基を表す。）
〔２−１．単量体〕
上記式（３）で表されるジエン化合物は公知の化合物でもよく、好ましくは、Ａ１〜Ａ１４のうちＡ４およびＡ１１がメチル基であって他は全て水素原子である化合物、Ａ１〜Ａ１４のうちＡ４、Ａ５、Ａ１０およびＡ１１がメチル基であって他は全て水素原子である化合物、Ａ１〜Ａ１４のうちＡ４、Ａ５、Ａ６、Ａ９、Ａ１０およびＡ１１がメチル基であって他は全て水素原子である化合物、Ａ１〜Ａ１４のうちＡ４〜Ａ１１がメチル基であるもの、Ａ５およびＡ１０がメチル基であるもの、Ａ５、Ａ６、Ａ９およびＡ１０がメチル基であって他は全て水素原子である化合物、Ａ１〜Ａ１４のうちＡ５〜Ａ１０がメチル基であるもの、Ａ６およびＡ９がメチル基であるもの、Ａ７およびＡ８がメチル基であって他は全て水素原子である化合物、Ａ１〜Ａ１４のうちＡ６〜Ａ９がメチル基であって他は全て水素原子である化合物、または９，９ジアリルフルオレンであり、より好ましくは、９，９ジアリルフルオレンである。該ジエン化合物は、２種類以上を組み合わせて用いてもよい。
【００３０】
〔２−２．触媒〕
ジエン化合物の重合に用いる触媒は、ニッケル化合物と、有機アルミニウム化合物およびホウ素化合物のうち少なくとも一方とを接触させて生成されるものであればよい。
【００３１】
ニッケル化合物としては、付加重合活性のあるニッケル化合物であれば、公知のニッケル化合物であってもよい。ニッケル化合物として、下記式（８）で表されるニッケル化合物や、該ニッケル化合物と水との反応で得られる２量体であるμ−オキソタイプのニッケル化合物を例示できる。
ＬａＮｉＸ１ｂ          （８）
（上記式（８）において、Ｌはシクロペンタジエン形アニオン骨格を有する基、またはヘテロ原子を含有する基を表し、複数のＬが存在する場合、それらは相互に、直接連結されているか、または、炭素原子、ケイ素原子、窒素原子、酸素原子、硫黄原子もしくはリン原子を含有する残基を介して連結されている。Ｘ１はハロゲン原子または炭素原子数１〜２０の炭化水素基を表し、ａは０＜ａ≦８を満たす整数を表し、ｂは０＜ｂ≦８を満たす整数を表す）
Ｌにおけるシクロペンタジエン形アニオン骨格を有する基として、シクロペンタジエニル基、置換シクロペンタジエニル基、インデニル基、置換インデニル基、フルオレニル基、および置換フルオレニル基を例示できる。
【００３２】
シクロペンタジエン形アニオン骨格を有する基としての、シクロペンタジエニル基または置換シクロペンタジエニル基として具体的には、η５−シクロペンタジエニル基、η５−メチルシクロペンタジエニル基、η５−ｔｅｒｔ−ブチルシクロペンタジエニル基、η５−１，２−ジメチルシクロペンタジエニル基、η５−１，３−ジメチルシクロペンタジエニル基、η５−１−ｔｅｒｔ−ブチル−２−メチルシクロペンタジエニル基、η５−１−ｔｅｒｔ−ブチル−３−メチルシクロペンタジエニル基、η５−１−メチル−２−イソプロピルシクロペンタジエニル基、η５−１−メチル−３−イソプロピルシクロペンタジエニル基、η５−１，２，３−トリメチルシクロペンタジエニル基、η５−１，２，４−トリメチルシクロペンタジエニル基、η５−テトラメチルシクロペンタジエニル基およびη５−ペンタメチルシクロペンタジエニル基を例示できる。
【００３３】
また、シクロペンタジエン形アニオン骨格を有する基としての、インデニル基または置換インデニル基として具体的には、η５−インデニル基、η５−４，５，６，７−テトラヒドロインデニル基、η５−２−メチルインデニル基、η５−３−メチルインデニル基、η５−４−メチルインデニル基、η５−５−メチルインデニル基、η５−６−メチルインデニル基、η５−７−メチルインデニル基、η５−２−ｔｅｒｔ−ブチルインデニル基、η５−３−ｔｅｒｔ−ブチルインデニル基、η５−４−ｔｅｒｔ−ブチルインデニル基、η５−５−ｔｅｒｔ−ブチルインデニル基、η５−６−ｔｅｒｔ−ブチルインデニル基、η５−７−ｔｅｒｔ−ブチルインデニル基、η５−２，３−ジメチルインデニル基、η５−４，７−ジメチルインデニル基、η５−２，４，７−トリメチルインデニル基、η５−２−メチル−４−イソプロピルインデニル基、η５−４，５−ベンズインデニル基、η５−２−メチル−４，５−ベンズインデニル基、η５−４−フェニルインデニル基、η５−２−メチル−５−フェニルインデニル基、η５−２−メチル−４−フェニルインデニル基およびη５−２−メチル−４−ナフチルインデニル基を例示できる。
【００３４】
さらに、シクロペンタジエン形アニオン骨格を有する基としての、フルオレニル基または置換フルオレニル基として具体的には、η５−フルオレニル基、η５−２，７−ジメチルフルオレニル基、およびη５−２，７−ジ−ｔｅｒｔ−ブチルフルオレニル基を例示できる。
【００３５】
Ｌにおけるヘテロ原子を含有する基にかかるヘテロ原子として、酸素原子、硫黄原子、窒素原子、およびリン原子を例示できる。ヘテロ原子を含有する基として、アルコキシ基、アリールオキシ基、炭化水素チオ基、アルキルアミノ基、アリールアミノ基、ピロリル基、ホスフィノ基、アリールジオキシ基、酸素原子、硫黄原子、窒素原子またはリン原子を環構造内に有する芳香族もしくは脂肪族複素環基、およびキレート性配位子を例示できる。
【００３６】
ヘテロ原子を含有する基としてのアルコキシ基として、メトキシ基、エトキシ基、プロポキシ基、およびブトキシ基を例示できる。また、ヘテロ原子を含有する基としてのアリールオキシ基として、フェノキシ基、２−メチルフェノキシ基，２，６−ジメチルフェノキシ基、２，４，６−トリメチルフェノキシ基、２−エチルフェノキシ基、４−ｎ−プロピルフェノキシ基、２−イソプロピルフェノキシ基、２，６−ジイソプロピルフェノキシ基、４−ｓｅｃ−ブチルフェノキシ基、４−ｔｅｒｔ−ブチルフェノキシ基、２，６−ジ−ｓｅｃ−ブチルフェノキシ基、２−ｔｅｒｔ−ブチル−４−メチルフェノキシ基、および２，６−ジ−ｔｅｒｔ−ブチルフェノキシ基を例示できる。
【００３７】
ヘテロ原子を含有する基としての置換アリールオキシ基として、４−メトキシフェノキシ基、２，６−ジメトキシフェノキシ基、３，５−ジメトキシフェノキシ基、２−クロロフェノキシ基、４−ニトロソフェノキシ基、４−ニトロフェノキシ基、２−アミノフェノキシ基、３−アミノフェノキシ基、４−アミノチオフェノキシ基、２，３，６−トリクロロフェノキシ基、および２，４，６−トリフルオロフェノキシ基を例示できる。また、ヘテロ原子を含有する基としての炭化水素チオ基として、チオメトキシ基、チオアルコキシ基およびチオアリールオキシ基を例示できる。
【００３８】
ヘテロ原子を含有する基としてのアルキルアミノ基として、ジメチルアミノ基、ジエチルアミノ基、ジプロピルアミノ基、イソプロピルアミノ基、およびｔｅｒｔ−ブチルアミノ基を例示できる。さらに、ヘテロ原子を含有する基としてのアリールアミノ基として、ジフェニルアミノ基を例示できる。また、ヘテロ原子を含有する基としてのホスフィノ基として、ジメチルホスフィノ基、アルキルホスフィノ基、アリールホスフィノ基を例示できる。
【００３９】
ヘテロ原子を含有する基としてのアリールジオキシ基として、２−（２−オキシ−１−プロピル）フェノキシ基、カテコール、レゾルシノール、４−イソプロピルカテコール、３−メトキシカテコール、１，８−ジヒドロキシナフチル基、１，２−ジヒドロキシナフチル基、２，２’−ビフエニルジオール基、１，１’−ビ−２−ナフトール基、２，２’−ジヒドロキシ−６，６’−ジメチルビフェニル基、４，４’，６，６’−テトラ−ｔｅｒｔ−ブチル−２，２’メチレンジフェノキシ基、および４，４’，６，６’−テトラメチル−２，２’−イソブチリデンジフェノキシ基を例示できる。
【００４０】
上記のキレート性配位子とは、複数の結合部位を有する配位子を意味する。該配位子として、アセチルアセトナート、ジイミン、オキサゾリン、ビスオキサゾリン、テルピリジン、アシルヒドラゾン、ジエチレントリアミン、トリエチレンテトラミン、ポルフィリン、クラウンエーテル、およびクリプタートを例示できる。
【００４１】
複数のＬが存在する場合、シクロペンタジエン形アニオン骨格を有する基同士、シクロペンタジエン形アニオン骨格を有する基とヘテロ原子を含有する基、またはヘテロ原子を含有する基同士は、それぞれ、直接連結されているか、または、炭素原子、ケイ素原子、窒素原子、酸素原子、硫黄原子もしくはリン原子を含有する残基を介して連結されている。かかる残基として、アルキレン基、置換アルキレン基、置換シリレン基、ヘテロ原子を例示できる。該アルキレン基としては、エチレン基およびプロピレン基等を例示できる。該置換アルキレン基としては、ジメチルメチレン基およびジフェニルメチレン基を例示できる。置換シリレン基としては、シリレン基、ジメチルシリレン基、ジフェニルシリレン基、およびテトラメチルジシリレン基を例示できる。該ヘテロ原子としては窒素原子、酸素原子、硫黄原子およびリン原子等を例示できる。
【００４２】
式（８）にかかるＸ１におけるハロゲン原子として、フッ素原子、塩素原子、臭素原子およびヨウ素原子を例示でき、炭素原子数１〜２０の炭化水素基として、メチル基、エチル基、ｎ−プロピル基、イソプロピル基、ｎ−ブチル基、フェニル基、およびベンジル基を例示できる。
【００４３】
式（８）におけるａおよびｂは、ニッケルの価数と、ＬおよびＸ１の価数とに基づいて、ニッケル化合物が中性となるよう適宜選択される。
【００４４】
式（８）で表されるニッケル化合物として、［ヒドロトリス（３，５−ジメチルピラゾリル）ボレート］ニッケル化合物、［ヒドロトリス（３，５−ジエチルピラゾリル）ボレート］ニッケル化合物、［ヒドロトリス（３，５−ジ−ｔｅｒｔ−ブチルピラゾリル）ボレート］ニッケル化合物、クロロ（メチル）［Ｎ，Ｎ’−（エタン−１，２−ジイリデン）ビスニッケル化合物、クロロ（メチル）［Ｎ，Ｎ’−（ブタン−２，３−ジイリデン）ビスニッケル化合物、およびクロロ（メチル）［Ｎ，Ｎ’−（１，２−ジヒドロアセナフチレン−１，２−ジイリデン）ビスニッケル化合物を例示できる。
【００４５】
上記［ヒドロトリス（３，５−ジメチルピラゾリル）ボレート］ニッケル化合物として、［ヒドロトリス（３，５−ジメチルピラゾリル）ボレート］ニッケルクロライド、［ヒドロトリス（３，５−ジメチルピラゾリル）ボレート］ニッケルブロマイド、［ヒドロトリス（３，５−ジメチルピラゾリル）ボレート］ニッケルアイオダイド、［ヒドロトリス（３，５−ジメチルピラゾリル）ボレート］ニッケルメチル、［ヒドロトリス（３，５−ジメチルピラゾリル）ボレート］ニッケルエチル、［ヒドロトリス（３，５−ジメチルピラゾリル）ボレート］ニッケルアリル、および［ヒドロトリス（３，５−ジメチルピラゾリル）ボレート］ニッケルメタリルを例示できる。
【００４６】
上記［ヒドロトリス（３，５−ジエチルピラゾリル）ボレート］ニッケル化合物として、［ヒドロトリス（３，５−ジエチルピラゾリル）ボレート］ニッケルクロライド、［ヒドロトリス（３，５−ジエチルピラゾリル）ボレート］ニッケルブロマイド、［ヒドロトリス（３，５−ジエチルピラゾリル）ボレート］ニッケルアイオダイド、［ヒドロトリス（３，５−ジエチルピラゾリル）ボレート］ニッケルメチル、［ヒドロトリス（３，５−ジエチルピラゾリル）ボレート］ニッケルエチル、［ヒドロトリス（３，５−ジエチルピラゾリル）ボレート］ニッケルアリル、および［ヒドロトリス（３，５−ジエチルピラゾリル）ボレート］ニッケルメタリルを例示できる。
【００４７】
上記［ヒドロトリス（３，５−ジ−ｔｅｒｔ−ブチルピラゾリル）ボレート］ニッケル化合物として、［ヒドロトリス（３，５−ジ−ｔｅｒｔ−ブチルピラゾリル）ボレート］ニッケルクロライド、［ヒドロトリス（３，５−ジ−ｔｅｒｔ−ブチルピラゾリル）ボレート］ニッケルブロマイド、［ヒドロトリス（３，５−ジ−ｔｅｒｔ−ブチルピラゾリル）ボレート］ニッケルアイオダイド、［ヒドロトリス（３，５−ジ−ｔｅｒｔ−ブチルピラゾリル）ボレート］ニッケルメチル、［ヒドロトリス（３，５−ジ−ｔｅｒｔ−ブチルピラゾリル）ボレート］ニッケルエチル、［ヒドロトリス（３，５−ジ−ｔｅｒｔ−ブチルピラゾリル）ボレート］ニッケルアリル、および［ヒドロトリス（３，５−ジ−ｔｅｒｔ−ブチルピラゾリル）ボレート］ニッケルメタリルを例示できる。
【００４８】
上記クロロ（メチル）［Ｎ，Ｎ’−（エタン−１，２−ジイリデン）ビスニッケル化合物として、クロロ（メチル）［Ｎ，Ｎ’−（エタン−１，２−ジイリデン）ビス（アニリン−κＮ）］ニッケル、クロロ（メチル）［Ｎ，Ｎ’−（エタン−１，２−ジイリデン）ビス（２−メチルアニリン−κＮ）］ニッケル、クロロ（メチル）［Ｎ，Ｎ’−（エタン−１，２−ジイリデン）ビス（２−エチルアニリン−κＮ）］ニッケル、クロロ（メチル）［Ｎ，Ｎ’−（エタン−１，２−ジイリデン）ビス（２−ノルマルプロピルアニリン−κＮ）］ニッケル、クロロ（メチル）［Ｎ，Ｎ’−（エタン−１，２−ジイリデン）ビス（２−イソプロピルアニリン−κＮ）］ニッケル、クロロ（メチル）［Ｎ，Ｎ’−（エタン−１，２−ジイリデン）ビス（２−ノルマルブチルアニリン−κＮ）］ニッケル、クロロ（メチル）［Ｎ，Ｎ’−（エタン−１，２−ジイリデン）ビス（２−イソブチルアニリン−κＮ）］ニッケル、クロロ（メチル）［Ｎ，Ｎ’−（エタン−１，２−ジイリデン）ビス（２−ノルマルヘキシルアニリン−κＮ）］ニッケル、クロロ（メチル）［Ｎ，Ｎ’−（エタン−１，２−ジイリデン）ビス（４−メチルアニリン−κＮ）］ニッケル、クロロ（メチル）［Ｎ，Ｎ’−（エタン−１，２−ジイリデン）ビス（２，６−ジメチルアニリン−κＮ）］ニッケル、クロロ（メチル）［Ｎ，Ｎ’−（エタン−１，２−ジイリデン）ビス（２，６−ジエチルアニリン−κＮ）］ニッケル、クロロ（メチル）［Ｎ，Ｎ’−（エタン−１，２−ジイリデン）ビス（２，６−ジノルマルプロピルアニリン−κＮ）］ニッケル、クロロ（メチル）［Ｎ，Ｎ’−（エタン−１，２−ジイリデン）ビス（２，６−ジイソプロピルアニリン−κＮ）］ニッケル、クロロ（メチル）［Ｎ，Ｎ’−（エタン−１，２−ジイリデン）ビス（２，６−ジノルマルブチルアニリン−κＮ）］ニッケル、クロロ（メチル）［Ｎ，Ｎ’−（エタン−１，２−ジイリデン）ビス（２，６−ジイソブチルアニリン−κＮ）］ニッケル、クロロ（メチル）［Ｎ，Ｎ’−（エタン−１，２−ジイリデン）ビス（２，６−ジノルマルヘキシルアニリン−κＮ）］ニッケル、クロロ（メチル）［Ｎ，Ｎ’−（エタン−１，２−ジイリデン）ビス（２−メチル−６−エチルアニリン−κＮ）］ニッケル、クロロ（メチル）［Ｎ，Ｎ’−（エタン−１，２−ジイリデン）ビス（２−メチル−６−ノルマルプロピルアニリン−κＮ）］ニッケル、クロロ（メチル）［Ｎ，Ｎ’−（エタン−１，２−ジイリデン）ビス（２−メチル−６−イソプロピルアニリン−κＮ）］ニッケル、クロロ（メチル）［Ｎ，Ｎ’−（エタン−１，２−ジイリデン）ビス（２−メチル−６−ブチルアニリン−κＮ）］ニッケル、クロロ（メチル）［Ｎ，Ｎ’−（エタン−１，２−ジイリデン）ビス（２−エチル−６−ノルマルプロピルアニリン−κＮ）］ニッケル、クロロ（メチル）［Ｎ，Ｎ’−（エタン−１，２−ジイリデン）ビス（２−エチル−６−イソプロピルアニリン−κＮ）］ニッケル、クロロ（メチル）［Ｎ，Ｎ’−（エタン−１，２−ジイリデン）ビス（２−エチル−６−ノルマルブチルアニリン−κＮ）］ニッケル、クロロ（メチル）［Ｎ，Ｎ’−（エタン−１，２−ジイリデン）ビス（２−ノルマルプ��ピル−６−イソプロピルアニリン−κＮ）］ニッケル、クロロ（メチル）［Ｎ，Ｎ’−（エタン−１，２−ジイリデン）ビス（２−ノルマルプロピル−６−ノルマルブチルアニリン−κＮ）］ニッケル、クロロ（メチル）［Ｎ，Ｎ’−（エタン−１，２−ジイリデン）ビス（２−イソプロピル−６−ノルマルブチルアニリン−κＮ）］ニッケル、クロロ（メチル）［Ｎ，Ｎ’−（エタン−１，２−ジイリデン）ビス｛２，４−ジメチル−６−（２−メチルフェニル）アニリン−κＮ｝］ニッケル、クロロ（メチル）［Ｎ，Ｎ’−（エタン−１，２−ジイリデン）ビス｛２，４−ジメチル−６−（２−エチルフェニル）アニリン−κＮ｝］ニッケル、クロロ（メチル）［Ｎ，Ｎ’−（エタン−１，２−ジイリデン）ビス｛２，４−ジメチル−６−（２−ノルマルプロピルフェニル）アニリン−κＮ｝］ニッケル、クロロ（メチル）［Ｎ，Ｎ’−（エタン−１，２−ジイリデン）ビス｛２，４−ジメチル−６−（２−イソプロピルフェニル）アニリン−κＮ｝］ニッケル、クロロ（メチル）［Ｎ，Ｎ’−（エタン−１，２−ジイリデン）ビス｛２，４−ジメチル−６−（２，６−ジメチルフェニル）アニリン−κＮ｝］ニッケル、クロロ（メチル）［Ｎ，Ｎ’−（エタン−１，２−ジイリデン）ビス｛２，４−ジメチル−６−（２，６−ジエチルフェニル）アニリン−κＮ｝］ニッケル、クロロ（メチル）［Ｎ，Ｎ’−（エタン−１，２−ジイリデン）ビス｛２，４−ジメチル−６−（２，６−ジノルマルプロピルフェニル）アニリン−κＮ｝］ニッケル、クロロ（メチル）［Ｎ，Ｎ’−（エタン−１，２−ジイリデン）ビス｛２，４−ジメチル−６−（２，６−ジイソプロピルフェニル）アニリン−κＮ｝］ニッケル、クロロ（メチル）［Ｎ，Ｎ’−（エタン−１，２−ジイリデン）ビス｛２，４−ジメチル−６−（２−メチル−６−エチルフェニル）アニリン−κＮ｝］ニッケル、クロロ（メチル）［Ｎ，Ｎ’−（エタン−１，２−ジイリデン）ビス｛２，４−ジメチル−６−（２−メチル−６−ノルマルプロピルフェニル）アニリン−κＮ｝］ニッケル、クロロ（メチル）［Ｎ，Ｎ’−（エタン−１，２−ジイリデン）ビス｛２，４−ジメチル−６−（２−メチル−６−イソプロピルフェニル）アニリン−κＮ｝］ニッケル、クロロ（メチル）［Ｎ，Ｎ’−（エタン−１，２−ジイリデン）ビス｛２，４−ジメチル−６−（２−エチル−６−ノルマルプロピルフェニル）アニリン−κＮ｝］ニッケル、クロロ（メチル）［Ｎ，Ｎ’−（エタン−１，２−ジイリデン）ビス｛２，４−ジメチル−６−（２−エチル−６−イソプロピルフェニル）アニリン−κＮ｝］ニッケル、およびクロロ（メチル）［Ｎ，Ｎ’−（エタン−１，２−ジイリデン）ビス｛２，４−ジメチル−６−（１−ナフチル）アニリン−κＮ｝］ニッケルを例示できる。
【００４９】
上記クロロ（メチル）［Ｎ，Ｎ’−（ブタン−２，３−ジイリデン）ビスニッケル化合物として、クロロ（メチル）［Ｎ，Ｎ’−（ブタン−２，３−ジイリデン）ビス（アニリン−κＮ）］ニッケル、クロロ（メチル）［Ｎ，Ｎ’−（ブタン−２，３−ジイリデン）ビス（２−メチルアニリン−κＮ）］ニッケル、クロロ（メチル）［Ｎ，Ｎ’−（ブタン−２，３−ジイリデン）ビス（２−エチルアニリン−κＮ）］ニッケル、クロロ（メチル）［Ｎ，Ｎ’−（ブタン−２，３−ジイリデン）ビス（２−ノルマルプロピルアニリン−κＮ）］ニッケル、クロロ（メチル）［Ｎ，Ｎ’−（ブタン−２，３−ジイリデン）ビス（２−イソプロピルアニリン−κＮ）］ニッケル、クロロ（メチル）［Ｎ，Ｎ’−（ブタン−２，３−ジイリデン）ビス（２−ノルマルブチルアニリン−κＮ）］ニッケル、クロロ（メチル）［Ｎ，Ｎ’−（ブタン−２，３−ジイリデン）ビス（２−イソブチルアニリン−κＮ）］ニッケル、クロロ（メチル）［Ｎ，Ｎ’−（ブタン−２，３−ジイリデン）ビス（２−ノルマルヘキシルアニリン−κＮ）］ニッケル、クロロ（メチル）［Ｎ，Ｎ’−（ブタン−２，３−ジイリデン）ビス（４−メチルアニリン−κＮ）］ニッケル、クロロ（メチル）［Ｎ，Ｎ’−（ブタン−２，３−ジイリデン）ビス（２，６−ジメチルアニリン−κＮ）］ニッケル、クロロ（メチル）［Ｎ，Ｎ’−（ブタン−２，３−ジイリデン）ビス（２，６−ジエチルアニリン−κＮ）］ニッケル、クロロ（メチル）［Ｎ，Ｎ’−（ブタン−２，３−ジイリデン）ビス（２，６−ジノルマルプロピルアニリン−κＮ）］ニッケル、クロロ（メチル）［Ｎ，Ｎ’−（ブタン−２，３−ジイリデン）ビス（２，６−ジイソプロピルアニリン−κＮ）］ニッケル、クロロ（メチル）［Ｎ，Ｎ’−（ブタン−２，３−ジイリデン）ビス（２，６−ジノルマルブチルアニリン−κＮ）］ニッケル、クロロ（メチル）［Ｎ，Ｎ’−（ブタン−２，３−ジイリデン）ビス（２，６−ジイソブチルアニリン−κＮ）］ニッケル、クロロ（メチル）［Ｎ，Ｎ’−（ブタン−２，３−ジイリデン）ビス（２，６−ジノルマルヘキシルアニリン−κＮ）］ニッケル、クロロ（メチル）［Ｎ，Ｎ’−（ブタン−２，３−ジイリデン）ビス（２−メチル−６−エチルアニリン−κＮ）］ニッケル、クロロ（メチル）［Ｎ，Ｎ’−（ブタン−２，３−ジイリデン）ビス（２−メチル−６−ノルマルプロピルアニリン−κＮ）］ニッケル、クロロ（メチル）［Ｎ，Ｎ’−（ブタン−２，３−ジイリデン）ビス（２−メチル−６−イソプロピルアニリン−κＮ）］ニッケル、クロロ（メチル）［Ｎ，Ｎ’−（ブタン−２，３−ジイリデン）ビス（２−メチル−６−ノルマルブチルアニリン−κＮ）］ニッケル、クロロ（メチル）［Ｎ，Ｎ’−（ブタン−２，３−ジイリデン）ビス（２−エチル−６−ノルマルプロピルアニリン−κＮ）］ニッケル、クロロ（メチル）［Ｎ，Ｎ’−（ブタン−２，３−ジイリデン）ビス（２−エチル−６−イソプロピルアニリン−κＮ）］ニッケル、クロロ（メチル）［Ｎ，Ｎ’−（ブタン−２，３−ジイリデン）ビス（２−エチル−６−ノルマルブチルアニリン−κＮ）］ニッケル、クロロ（メチル）［Ｎ，Ｎ’−（ブタン−２，３−ジイリデン）ビス（２−ノ��マルプロピル−６−イソプロピルアニリン−κＮ）］ニッケル、クロロ（メチル）［Ｎ，Ｎ’−（ブタン−２，３−ジイリデン）ビス（２−ノルマルプロピル−６−ノルマルブチルアニリン−κＮ）］ニッケル、クロロ（メチル）［Ｎ，Ｎ’−（ブタン−２，３−ジイリデン）ビス（２−イソプロピル−６−ノルマルブチルアニリン−κＮ）］ニッケル、クロロ（メチル）［Ｎ，Ｎ’−（ブタン−２，３−ジイリデン）ビス（２，４，６−トリメチルアニリン−κＮ）］ニッケル、クロロ（メチル）［Ｎ，Ｎ’−（ブタン−２，３−ジイリデン）ビス｛２，４−ジメチル−６−（２−メチルフェニル）アニリン−κＮ｝］ニッケル、クロロ（メチル）［Ｎ，Ｎ’−（ブタン−２，３−ジイリデン）ビス｛２，４−ジメチル−６−（２−エチルフェニル）アニリン−κＮ｝］ニッケル、クロロ（メチル）［Ｎ，Ｎ’−（ブタン−２，３−ジイリデン）ビス｛２，４−ジメチル−６−（２−ノルマルプロピルフェニル）アニリン−κＮ｝］ニッケル、クロロ（メチル）［Ｎ，Ｎ’−（ブタン−２，３−ジイリデン）ビス｛２，４−ジメチル−６−（２−イソプロピルフェニル）アニリン−κＮ｝］ニッケル、クロロ（メチル）［Ｎ，Ｎ’−（ブタン−２，３−ジイリデン）ビス｛２，４−ジメチル−６−（２，６−ジメチルフェニル）アニリン−κＮ｝］ニッケル、クロロ（メチル）［Ｎ，Ｎ’−（ブタン−２，３−ジイリデン）ビス｛２，４−ジメチル−６−（２，６−ジエチルフェニル）アニリン−κＮ｝］ニッケル、クロロ（メチル）［Ｎ，Ｎ’−（ブタン−２，３−ジイリデン）ビス｛２，４−ジメチル−６−（２，６−ジノルマルプロピルフェニル）アニリン−κＮ｝］ニッケル、クロロ（メチル）［Ｎ，Ｎ’−（ブタン−２，３−ジイリデン）ビス｛２，４−ジメチル−６−（２，６−ジイソプロピルフェニル）アニリン−κＮ｝］ニッケル、クロロ（メチル）［Ｎ，Ｎ’−（ブタン−２，３−ジイリデン）ビス｛２，４−ジメチル−６−（２−メチル−６−エチルフェニル）アニリン−κＮ｝］ニッケル、クロロ（メチル）［Ｎ，Ｎ’−（ブタン−２，３−ジイリデン）ビス｛２，４−ジメチル−６−（２−メチル−６−ノルマルプロピルフェニル）アニリン−κＮ｝］ニッケル、クロロ（メチル）［Ｎ，Ｎ’−（ブタン−２，３−ジイリデン）ビス｛２，４−ジメチル−６−（２−メチル−６−イソプロピルフェニル）アニリン−κＮ｝］ニッケル、クロロ（メチル）［Ｎ，Ｎ’−（ブタン−２，３−ジイリデン）ビス｛２，４−ジメチル−６−（２−エチル−６−ノルマルプロピルフェニル）アニリン−κＮ｝］ニッケル、クロロ（メチル）［Ｎ，Ｎ’−（ブタン−２，３−ジイリデン）ビス｛２，４−ジメチル−６−（２−エチル−６−イソプロピルフェニル）アニリン−κＮ｝］ニッケル、およびクロロ（メチル）［Ｎ，Ｎ’−（ブタン−２，３−ジイリデン）ビス｛２，４−ジメチル−６−（１−ナフチル）アニリン−κＮ｝］ニッケルを例示できる。
【００５０】
上記クロロ（メチル）［Ｎ，Ｎ’−（１，２−ジヒドロアセナフチレン−１，２−ジイリデン）ビスニッケル化合物として、クロロ（メチル）［Ｎ，Ｎ’−（１，２−ジヒドロアセナフチレン−１，２−ジイリデン）ビス（アニリン−κＮ）］ニッケル、クロロ（メチル）［Ｎ，Ｎ’−（１，２−ジヒドロアセナフチレン−１，２−ジイリデン）ビス（２−メチルアニリン−κＮ）］ニッケル、クロロ（メチル）［Ｎ，Ｎ’−（１，２−ジヒドロアセナフチレン−１，２−ジイリデン）ビス（２−エチルアニリン−κＮ）］ニッケル、クロロ（メチル）［Ｎ，Ｎ’−（１，２−ジヒドロアセナフチレン−１，２−ジイリデン）ビス（２−ノルマルプロピルアニリン−κＮ）］ニッケル、クロロ（メチル）［Ｎ，Ｎ’−（１，２−ジヒドロアセナフチレン−１，２−ジイリデン）ビス（２−イソプロピルアニリン−κＮ）］ニッケル、クロロ（メチル）［Ｎ，Ｎ’−（１，２−ジヒドロアセナフチレン−１，２−ジイリデン）ビス（４−メチルアニリン−κＮ）］ニッケル、クロロ（メチル）［Ｎ，Ｎ’−（１，２−ジヒドロアセナフチレン−１，２−ジイリデン）ビス（２−ノルマルブチルアニリン−κＮ）］ニッケル、クロロ（メチル）［Ｎ，Ｎ’−（１，２−ジヒドロアセナフチレン−１，２−ジイリデン）ビス（２−イソブチルアニリン−κＮ）］ニッケル、クロロ（メチル）［Ｎ，Ｎ’−（１，２−ジヒドロアセナフチレン−１，２−ジイリデン）ビス（２−ノルマルヘキシルアニリン−κＮ）］ニッケル、クロロ（メチル）［Ｎ，Ｎ’−（１，２−ジヒドロアセナフチレン−１，２−ジイリデン）ビス（２，６−ジメチルアニリン−κＮ）］ニッケル、クロロ（メチル）［Ｎ，Ｎ’−（１，２−ジヒドロアセナフチレン−１，２−ジイリデン）ビス（２，６−ジエチルアニリン−κＮ）］ニッケル、クロロ（メチル）［Ｎ，Ｎ’−（１，２−ジヒドロアセナフチレン−１，２−ジイリデン）ビス（２，６−ジノルマルプロピルアニリン−κＮ）］ニッケル、クロロ（メチル）［Ｎ，Ｎ’−（１，２−ジヒドロアセナフチレン−１，２−ジイリデン）ビス（２，６−ジイソプロピルアニリン−κＮ）］ニッケル、クロロ（メチル）［Ｎ，Ｎ’−（１，２−ジヒドロアセナフチレン−１，２−ジイリデン）ビス（２，６−ジノルマルブチルアニリン−κＮ）］ニッケル、クロロ（メチル）［Ｎ，Ｎ’−（１，２−ジヒドロアセナフチレン−１，２−ジイリデン）ビス（２，６−ジイソブチルアニリン−κＮ）］ニッケル、クロロ（メチル）［Ｎ，Ｎ’−（１，２−ジヒドロアセナフチレン−１，２−ジイリデン）ビス（２，６−ジノルマルヘキシルアニリン−κＮ）］ニッケル、クロロ（メチル）［Ｎ，Ｎ’−（１，２−ジヒドロアセナフチレン−１，２−ジイリデン）ビス（２−メチル−６−エチルアニリン−κＮ）］ニッケル、クロロ（メチル）［Ｎ，Ｎ’−（１，２−ジヒドロアセナフチレン−１，２−ジイリデン）ビス（２−メチル−６−ノルマルプロピルアニリン−κＮ）］ニッケル、クロロ（メチル）［Ｎ，Ｎ’−（１，２−ジヒドロアセナフチレン−１，２−ジイリデン）ビス（２−メチル−６−イソプロピルアニリン−κＮ）］ニッケル、クロロ（メチル）［Ｎ，Ｎ’−（１，２−ジヒドロアセナフチレン−１，２−ジイリ���ン）ビス（２−メチル−６−ノルマルブチルアニリン−κＮ）］ニッケル、クロロ（メチル）［Ｎ，Ｎ’−（１，２−ジヒドロアセナフチレン−１，２−ジイリデン）ビス（２−エチル−６−ノルマルプロピルアニリン−κＮ）］ニッケル、クロロ（メチル）［Ｎ，Ｎ’−（１，２−ジヒドロアセナフチレン−１，２−ジイリデン）ビス（２−エチル−６−イソプロピルアニリン−κＮ）］ニッケル、クロロ（メチル）［Ｎ，Ｎ’−（１，２−ジヒドロアセナフチレン−１，２−ジイリデン）ビス（２−エチル−６−ノルマルブチルアニリン−κＮ）］ニッケル、クロロ（メチル）［Ｎ，Ｎ’−（１，２−ジヒドロアセナフチレン−１，２−ジイリデン）ビス（２−ノルマルプロピル−６−イソプロピルアニリン−κＮ）］ニッケル、クロロ（メチル）［Ｎ，Ｎ’−（１，２−ジヒドロアセナフチレン−１，２−ジイリデン）ビス（２−ノルマルプロピル−６−ノルマルブチルアニリン−κＮ）］ニッケル、クロロ（メチル）［Ｎ，Ｎ’−（１，２−ジヒドロアセナフチレン−１，２−ジイリデン）ビス（２−イソプロピル−６−ノルマルブチルアニリン−κＮ）］ニッケル、クロロ（メチル）［Ｎ，Ｎ’−（１，２−ジヒドロアセナフチレン−１，２−ジイリデン）ビス（２，４，６−トリメチルアニリン−κＮ）］ニッケル、クロロ（メチル）［Ｎ，Ｎ’−（１，２−ジヒドロアセナフチレン−１，２−ジイリデン）ビス｛２，４−ジメチル−６−（２−メチルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−エチルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−ノルマルプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−イソプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２，６−ジメチルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２，６−ジエチルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２，６−ジノルマルプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２，６−ジイソプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−メチル−６−エチルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−メチル−６−ノルマルプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−メチル−６−イソプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−エチル−６−ノルマルプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（２−エチル−６−イソプロピルフェニル）アニリン−κＮ｝］ニッケル、クロロ（メチル）［Ｎ，Ｎ’−（１，２−ジヒドロアセナフチレン−１，２−ジイリデン）ビス｛２，４−ジメチル−６−（１−ナフチル）アニリン−κＮ｝］ニッケル、および、ジブロモ［Ｎ，Ｎ’−（１，２−ジヒドロアセナフチレン−１，２−ジイリデン）ビス（２，６−ジイソプロピルアニリン−κＮ）］ニッケルを例示できる。
【００５１】
ここに例示したニッケル化合物は、単独で用いられてもよく、二種以上を組合せて用いられてもよい。
【００５２】
上記ニッケル化合物としては、好ましくは、下記式（４）で表されるニッケル化合物である。
【００５３】
【化６】
0005119387.tif 000007
【００５４】
（上記式（４）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよい。Ｒ３は、炭素原子数１〜３０の炭化水素基を表し、それぞれ同一であってもよく異なってもよい。Ｒ１は、水素原子または炭素原子数１〜２０の炭化水素基を表し、それぞれ同一であってもよく異なってもよく、互いに連結されていてもよい。）
Ｒ１における炭素原子数１〜２０の炭化水素基として、アルキル基およびアリール基を例示できる。これらの基は、さらに置換基を有してもよい。該置換基としては、ハロゲン原子、炭化水素オキシ基、ニトロ基、スルホニル基、およびシリル基等を例示できる。該アルキル基として、直鎖状アルキル基、分岐状アルキル基、環状アルキル基を例示できる。該直鎖状アルキル基としては、メチル基、エチル基、およびｎ−ブチル基等を例示できる。該分岐状アルキル基としては、イソプロピル基、イソブチル基、ｔｅｒｔ−ブチル基、およびネオペンチル基等を例示できる。該環状アルキル基としては、シクロヘキシル基およびシクロオクチル基等を例示できる。中でも、好ましくは炭素原子数１〜２０のアルキル基であり、より好ましくは炭素原子数１〜１２の直鎖状アルキル基であり、さらに好ましくはメチル基またはエチル基である。該アリール基として、フェニル基、ナフチル基、４−トリル基、およびメシチル基を例示できる。中でも、好ましくは炭素原子数６〜２０のアリール基であり、より好ましくは炭素原子数６〜１２のアリール基であり、さらに好ましくはフェニル基、またはメシチル基である。
【００５５】
式（４）におけるＲ１が互いに連結されている場合、この連結によって形成される環として、脂肪族の環および芳香族の環を例示できる。これらの環は置換基を有していてもよい。脂肪族の環におけるＲ１の連結によって形成される２価の基として、１，２−エチレン基、１，２−シクロへキシレン基、１，２−ノルボルネン基、２，３−ブテン基、２，３−ジメチル−２，３−ブテン基、および２，４−ペンテン基を例示できる。芳香族の環におけるＲ１の連結によって形成される２価の基として、１，２−フェニレン基およびアセナフチル基を例示でき、好ましくはアセナフチル基である。
【００５６】
式（４）におけるＲ３の炭素原子数１〜３０の炭化水素基として、アルキル基、アラルキル基およびアリール基を例示できる。これらの基は、さらに置換基を有してもよい。該置換基としては、ハロゲン原子、炭化水素オキシ基、ニトロ基、スルホニル基、およびシリル基等を例示できる。
【００５７】
上記アルキル基として、直鎖状アルキル基、分岐状アルキル基、環状アルキル基を例示できる。該直鎖状アルキル基としては、メチル基、エチル基およびｎ−ブチル基等を例示できる。該分岐状アルキル基としては、イソプロピル基、イソブチル基、ｔｅｒｔ−ブチル基、およびネオペンチル基等を例示できる。該環状アルキル基としては、シクロヘキシルおよびシクロオクチル等を例示できる。中でも、好ましくは炭素原子数１〜２０のアルキル基、より好ましくは炭素原子数１〜１２の分岐状アルキル基、さらに好ましくはイソプロピル基またはｔｅｒｔ−ブチル基である。
【００５８】
上記アラルキル基として、ベンジル基およびフェネチル基を例示できる。中でも、好ましくは炭素原子数７〜２０のアラルキル基、より好ましくは炭素原子数７〜１２のアラルキル基、さらに好ましくはベンジル基である。
【００５９】
上記アリール基として、フェニル基、２−メチルフェニル基、２−エチルフェニル基、２−ノルマルプロピルフェニル基、２−イソプロピルフェニル基、２−ノルマルブチルフェニル基、２−イソブチルフェニル基、２−ノルマルヘキシルフェニル基、４−メチルフェニル基、２，６−ジメチルフェニル基、２，６−ジエチルフェニル基、２，６−ジノルマルプロピルフェニル基、２，６−ジイソプロピルフェニル基、２，６−ジノルマルブチルフェニル基、２，６−ジイソブチルフェニル基、２，６−ジノルマルヘキシルフェニル基、２−メチル−６−エチルフェニル基、２−メチル−６−ノルマルプロピルフェニル基、２−メチル−６−イソプロピルフェニル基、２−メチル−６−ブチルフェニル基、２−エチル−６−ノルマルプロピルフェニル基、２−エチル−６−イソプロピルフェニル基、２−エチル−６−ノルマルブチルフェニル基、２−ノルマルプロピル−６−イソプロピルフェニル基、２−ノルマルプロピル−６−ノルマルブチルフェニル基、２−イソプロピル−６−ノルマルブチルフェニル基、２，４，６−トリメチルフェニル基、２，４−ジメチル−６−（２−メチルフェニル）フェニル基、２，４−ジメチル−６−（２−エチルフェニル）フェニル基、２，４−ジメチル−６−（２−ノルマルプロピルフェニル）フェニル基、２，４−ジメチル−６−（２−イソプロピルフェニル）フェニル基、２，４−ジメチル−６−（２，６−ジメチルフェニル）フェニル基、２，４−ジメチル−６−（２，６−ジエチルフェニル）フェニル基、２，４−ジメチル−６−（２，６−ジノルマルプロピルフェニル）フェニル基、２，４−ジメチル−６−（２，６−ジイソプロピルフェニル）フェニル基、２，４−ジメチル−６−（２−メチル−６−エチルフェニル）フェニル基、２，４−ジメチル−６−（２−メチル−６−ノルマルプロピルフェニル）フェニル基、２，４−ジメチル−６−（２−メチル−６−イソプロピルフェニル）フェニル基、２，４−ジメチル−６−（２−エチル−６−ノルマルプロピルフェニル）フェニル基、２，４−ジメチル−６−（２−エチル−６−イソプロピルフェニル）フェニル基、および２，４−ジメチル−６−（１−ナフチル）フェニル基を例示できる。中でも、好ましくは炭素原子数６〜３０のアリール基、より好ましくは炭素原子数７〜３０のアリール基である。
【００６０】
式（４）におけるＲ２のハロゲン原子として、フッ素原子、塩素原子、臭素原子およびヨウ素原子を例示できる。中でも、好ましくは塩素原子または臭素原子である。
【００６１】
式（４）におけるＲ２のアルキル基として、直鎖状アルキル基、分岐状アルキル基、環状アルキル基を例示できる。該直鎖状アルキル基としては、メチル基、エチル基およびｎ−ブチル基等を例示できる。分岐状アルキル基としては、イソプロピル基、イソブチル基、ｔｅｒｔ−ブチル基およびネオペンチル基等を例示できる。環状アルキル基としては、シクロヘキシルおよびシクロオクチル等を例示できる。該アルキル基は、さらに置換基を有してもよい。該置換基としては、ハロゲン原子、炭化水素オキシ基、ニトロ基、スルホニル基、およびシリル基等を例示できる。中でも、好ましくは炭素原子数１〜２０のアルキル基、より好ましくは炭素原子数１〜１２の直鎖状無置換アルキル基、さらに好ましくはメチル基である。
【００６２】
式（４）におけるＲ２のアラルキル基として、ベンジル基およびフェネチル基を例示できる。該アラルキル基は、さらに置換基を有してもよい。該置換基としては、ハロゲン原子、炭化水素オキシ基、ニトロ基、スルホニル基、およびシリル基等を例示できる。中でも、好ましくは炭素原子数７〜１２のアラルキル基、より好ましくは炭素原子数７〜１２の無置換アラルキル基、さらに好ましくはベンジル基である。
【００６３】
式（４）におけるＲ２のアリール基として、フェニル基、ナフチル基、４−トリル基、メシチル基および４−フェニルフェニル基を例示できる。該アリール基は、さらに置換基を有してもよい。該置換基としては、ハロゲン原子、炭化水素オキシ基、ニトロ基、スルホニル基、およびシリル基等を例示できる。中でも、好ましくは炭素原子数６〜２０のアリール基、より好ましくは炭素原子数６〜１２のアリール基、さらに好ましくはフェニル基、４−トリル基またはメシチル基である。
【００６４】
式（４）におけるＲ２のシリル基は、置換基を有してもよい。置換されたシリル基として、１置換シリル基、２置換シリル基、３置換シリル基を例示できる。該１置換シリル基としては、メチルシリル基、エチルシリル基およびフェニルシリル基等を例示できる。該２置換シリル基としては、ジメチルシリル基、ジエチルシリル基、およびジフェニルシリル基等を例示できる。該３置換シリル基としては、トリメチルシリル基、トリメトキシシリル基、ジメチルメトキシシリル基、メチルジメトキシシリル基、トリエチルシリル基、トリエトキシシリル基、トリ−ｎ−プロピルシリル基、トリイソプロピルシリル基、トリ−ｎ−ブチルシリル基、トリ−ｓｅｃ−ブチルシリル基、ｔｅｒｔ−ブチルジメチルシリル基、トリイソブチルシリル基；ｔｅｒｔ−ブチルジフェニルシリル基、ｎ−ヘキシルジメチルシリル基、トリシクロヘキシルシリル基、およびトリフェニルシリル基等を例示できる。置換されたシリル基はさらに置換基を有してもよい。該置換基としては、ハロゲン原子、炭化水素オキシ基、ニトロ基、スルホニル基、およびシリル基等を例示できる。中でも、好ましくはトリアルキルシリル基、さらに好ましくはトリメチルシリル基、トリエチルシリル基、トリフェニルシリル基、ｔｅｒｔ−ブチルジメチルシリル基、ｔｅｒｔ−ブチルジフェニルシリル基、ｎ−ヘキシルジメチルシリル基、またはトリイソプロピルシリル基である。
【００６５】
式（４）におけるＲ２のシロキシ基は、置換基を有してもよい。置換されたシロキシ基として、トリメチルシロキシ基、トリメトキシシロキシ基、ジメチルメトキシシロキシ基、メチルジメトキシシロキシ基、トリエチルシロキシ基、トリエトキシシロキシ基、トリ−ｎ−プロピルシロキシ基、トリイソプロピルシロキシ基、トリ−ｎ−ブチルシロキシ基、トリ−ｓｅｃ−ブチルシロキシ基、ｔｅｒｔ−ブチルジメチルシロキシ基、トリイソブチルシロキシ基、ｔｅｒｔ−ブチルジフェニルシロキシ基、ｎ−ヘキシルジメチルシロキシ基、トリシクロヘキシルシロキシ基、ならびにトリフェニルシロキシ基等を例示できる。置換されたシロキシ基はさらに置換基を有してもよい。該置換基としては、ハロゲン原子、炭化水素オキシ基、ニトロ基、スルホニル基、およびシリル基等を例示できる。中でも、好ましくはトリアルキルシロキシ基、さらに好ましくはトリメチルシロキシ基、トリエチルシロキシ基、トリフェニルシロキシ基、ｔｅｒｔ−ブチルジメチルシロキシ基、ｔｅｒｔ−ブチルジフェニルシロキシ基、ｎ−ヘキシルジメチルシロキシ基、またはトリイソプロピルシロキシ基である。
【００６６】
式（４）におけるＲ２のアルコキシ基として、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ドデシルオキシ基、ｎ−ペンタデシルオキシ基、およびｎ−エイコシルオキシ基を例示できる。該アルコキシ基は、さらに置換基を有してもよい。該置換基としては、ハロゲン原子、炭化水素オキシ基、ニトロ基、スルホニル基、およびシリル基等を例示できる。中でも、好ましくは炭素原子数１〜２０のアルコキシ基、より好ましくはメトキシ基、エトキシ基、イソプロポキシ基またはｔｅｒｔ−ブトキシ基である。
【００６７】
式（４）におけるＲ２のアラルキルオキシ基として、ベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、およびアントラセニルメトキシ基を例示できる。該アラルキルオキシ基は、さらに置換基を有してもよい。該置換基としては、ハロゲン原子、炭化水素オキシ基、ニトロ基、スルホニル基、およびシリル基等を例示できる。中でも、好ましくは炭素原子数７〜２０のアラルキルオキシ基、より好ましくはベンジルオキシ基である。
【００６８】
式（４）におけるＲ２のアリールオキシ基として、フェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ナフトキシ基、およびアントラセノキシ基を例示できる。該アリールオキシ基は、さらに置換基を有してもよい。該置換基としては、ハロゲン原子、炭化水素オキシ基、ニトロ基、スルホニル基、およびシリル基等を例示できる。中でも、好ましくは炭素原子数６〜２０のアリールオキシ基である。
【００６９】
式（４）におけるＲ２は、好ましくは水素原子、ハロゲン原子、アルキル基、またはアリール基、さらに好ましくは水素原子、ハロゲン原子、または炭素原子数１〜１２の直鎖状無置換アルキル基、特に好ましくは塩素原子、メチル基である。
【００７０】
また、上記式（４）で表されるニッケル化合物として、好ましくは、下記式（５）または下記式（６）で表されるニッケル化合物である。
【００７１】
【化７】
0005119387.tif 000008
【００７２】
（上記式（５）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよい。Ｒ１は、水素原子または炭素原子数１〜２０の炭化水素基を表し、それぞれ同一であってもよく異なってもよく、互いに連結されていてもよい。Ｒ４は、水素原子、ハロゲン原子、アルキル基、アラルキル基、シリル基、シロキシ基、アルコキシ基、アラルキルオキシ基、アミノ基、アミド基、イミド基、または炭化水素チオ基を表し、それぞれ同一であってもよく異なってもよい。Ｒ５は、炭素原子数７〜２０のアリール基を表し、それぞれ同一であってもよく異なってもよい。Ｒ６は水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよい。）
【００７３】
【化８】
0005119387.tif 000009
【００７４】
（上記式（６）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよい。Ｒ１は、水素原子または炭素原子数１〜２０の炭化水素基を表し、それぞれ同一であってもよく異なってもよく、互いに連結されていてもよい。Ｒ７は、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよく、Ｒ８は、水素原子、ハロゲン原子、アルキル基、アラルキル基、炭素原子数６のアリール基、シリル基、シロキシ基、アルコキシ基、アラルキルオキシ基、アリールオキシ基、アミノ基、アミド基、イミド基、または炭化水素チオ基を表し、それぞれ同一であってもよく異なっていてもよい。Ｒ９は、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよい。）
式（５）および式（６）におけるＲ１およびＲ２については、式（４）のＲ１およびＲ２の記載と同じものが挙げられる。
【００７５】
式（５）におけるＲ４のハロゲン原子、アルキル基、アラルキル基、アリール基、シリル基、シロキシ基、アルコキシ基、アラルキルオキシ基およびアリールオキシ基については、式（４）におけるＲ２のハロゲン原子、アルキル基、アラルキル基、アリール基、シリル基、シロキシ基、アルコキシ基、アラルキルオキシ基およびアリールオキシ基の記載と同じものが挙げられる。
【００７６】
式（５）におけるＲ４のアミノ基は、置換基を有してもよい。置換されたアミノ基として、直鎖状アルキルアミノ基、分岐状アルキルアミノ基、環状アルキルアミノ基を例示できる。該直鎖状アルキルアミノ基としては、Ｎ−メチルアミノ基、Ｎ−エチルアミノ基、Ｎ，Ｎ−ｎ−ブチルアミノ基、Ｎ，Ｎ−ジメチルアミノ基、Ｎ，Ｎ−ジエチルアミノ基、およびＮ，Ｎ−ジ−ｎ−ブチルアミノ基等を例示できる。該分岐状アルキルアミノ基としては、Ｎ，Ｎ−ジイソプロピルアミノ基、Ｎ，Ｎ−ジイソブチルアミノ基、Ｎ，Ｎ−ジ−ｔｅｒｔ−ブチルアミノ基、およびＮ，Ｎ−ジネオペンチルアミノ基等を例示できる。該環状アルキルアミノ基としては、Ｎ，Ｎ−ジシクロヘキシルアミノ基およびＮ，Ｎ−ジシクロオクチルアミノ基等を例示できる。置換されたアミノ基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。
【００７７】
式（５）におけるＲ４のアミド基は、置換基を有してもよい。置換されたアミド基として、エタンアミド基、Ｎ−ｎ−ブチルエタンアミド基、Ｎ−メチルエタンアミド基、Ｎ−エチルエタンアミド基、Ｎ−ｎ−ブチルヘキサンアミド基、イソプロパンアミド基、イソブタンアミド基、ｔｅｒｔ−ブタンアミド基、ネオペンタンアミド基、シクロヘキサンアミド基およびシクロオクタンアミド基等を例示できる。置換されたアミド基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。
【００７８】
式（５）におけるＲ４のイミド基は、置換基を有してもよい。置換されたイミド基として、スクシンイミド基、マレイミド基、フタルイミド基等を例示できる。置換されたイミド基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。
【００７９】
式（５）におけるＲ４の炭化水素チオ基として、アルキルチオ基、アリールチオ基、アラルキルチオ基を例示できる。該アルキルチオ基としては、メチルチオ基、エチルチオ基、イソプロピルチオ基、およびｔｅｒｔ−ブチルチオ基等を例示できる。該アリールチオ基としては、フェニルチオ基、およびナフチルチオ基等を例示できる。該アラルキルチオ基としては、ベンジルチオ基、９−フルオレニルメチルチオ基等を例示できる。
【００８０】
式（５）におけるＲ４は、好ましくはアルキル基、さらに好ましくは炭素原子数１〜１２のアルキル基、特に好ましくは、メチル基、エチル基、ｎ−プロピル基、イソプロピル基、ｎ−ブチル基、イソブチル基、またはｔｅｒｔ−ブチル基である。
【００８１】
式（５）におけるＲ５は炭素原子数７〜２０のアリール基であればよく、該炭素原子数７〜２０のアリール基は、さらに置換基を有してもよい。該置換基としては、ハロゲン原子、炭化水素オキシ基、ニトロ基、スルホニル基、およびシリル基等を例示できる。
【００８２】
式（５）におけるＲ５の炭素原子数７〜２０のアリール基として、２−メチルフェニル基、３−メチルフェニル基、４−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、３，６−ジメチルフェニル基、ナフチル基、２−メチル−１−ナフチル基、３−メチル−１−ナフチル基、４−メチル−１−ナフチル基、２，３−ジメチル−１−ナフチル基、２，４−ジメチル−１−ナフチル基、２，５−ジメチル−１−ナフチル基、２，６−ジメチル−１−ナフチル基、３，４−ジメチル−１−ナフチル基、３，５−ジメチル−１−ナフチル基、３，６−ジメチル−１−ナフチル基、アントラセニル基、２−メチル−１−アントラセニル基、３−メチル−１０−アントラセニル基、４−メチル−１０−アントラセニル基、２，３−ジメチル−１０−アントラセニル基、２，４−ジメチル−１０−アントラセニル基、２，５−ジメチル−１−１０−アントラセニル基、２，６−ジメチル−１０−アントラセニル基、３，４−ジメチル−１０−アントラセニル基、３，５−ジメチル−１０−アントラセニル基、３，６−ジメチル−１０−アントラセニル基、および２−メチル−１０−アントラセニル基を例示できる。中でも、好ましくは置換フェニル基、ナフチル基、またはアントラセニル基、さらに好ましくは２−メチル−フェニル基またはナフチル基である。
【００８３】
式（５）におけるＲ６のハロゲン原子、アルキル基、アラルキル基、アリール基、シリル基、シロキシ基、アルコキシ基、アラルキルオキシ基、アリールオキシ基、アミノ基、アミド基、イミド基および炭化水素チオ基については、式（５）におけるＲ４のハロゲン原子、アルキル基、アラルキル基、アリール基、シリル基、シロキシ基、アルコキシ基、アラルキルオキシ基、アリールオキシ基、アミノ基、アミド基、イミド基および炭化水素チオ基の記載と同じものが挙げられる。
【００８４】
式（５）におけるＲ６は、好ましくは水素原子またはアルキル基、より好ましくは水素原子または炭素原子数１〜１２のアルキル基、さらに好ましくはメチル基、エチル基、ｎ−プロピル基、イソプロピル基、ｎ−ブチル基、またはイソブチル基である。
【００８５】
式（６）におけるＲ７のハロゲン原子、アルキル基、アラルキル基、アリール基、シリル基、シロキシ基、アルコキシ基、アラルキルオキシ基、アリールオキシ基、アミノ基、アミド基、イミド基および炭化水素チオ基については、式（５）におけるＲ４のハロゲン原子、アルキル基、アラルキル基、アリール基、シリル基、シロキシ基、アルコキシ基、アラルキルオキシ基、アリールオキシ基、アミノ基、アミド基、イミド基および炭化水素チオ基の記載と同じものが挙げられる。
【００８６】
式（６）におけるＲ８のハロゲン原子、アルキル基、アラルキル基、シリル基、シロキシ基、アルコキシ基、アラルキルオキシ基、アリールオキシ基、アミノ基、アミド基、イミド基および炭化水素チオ基については、式（５）におけるＲ４のハロゲン原子、アルキル基、アラルキル基、シリル基、シロキシ基、アルコキシ基、アラルキルオキシ基、アリールオキシ基、アミノ基、アミド基、イミド基および炭化水素チオ基の記載と同じものが挙げられる。
【００８７】
式（６）におけるＲ８の炭素原子数６のアリール基として、フェニル基を例示できる。
【００８８】
式（６）におけるＲ８は、好ましくは水素原子、アルキル基、または炭素原子数６のアリール基、より好ましくは水素原子、炭素原子数１〜１２のアルキル基、または炭素原子数６のアリール基、さらに好ましくは水素原子、メチル基、エチル基、ｎ−プロピル基、イソプロピル基、ｎ−ブチル基、イソブチル基、ｔｅｒｔ−ブチル基、またはフェニル基である。
【００８９】
式（６）におけるＲ９のハロゲン原子、アルキル基、アラルキル基、アリール基、シリル基、シロキシ基、アルコキシ基、アラルキルオキシ基、アリールオキシ基、アミノ基、アミド基、イミド基および炭化水素チオ基については、式（５）におけるＲ４のハロゲン原子、アルキル基、アラルキル基、アリール基、シリル基、シロキシ基、アルコキシ基、アラルキルオキシ基、アリールオキシ基、アミノ基、アミド基、イミド基および炭化水素チオ基の記載と同じものが挙げられる。
水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基であればよく、上記アルキル基、上記アラルキル基、上記アリール基、上記シリル基、上記シロキシ基、上記アルコキシ基、上記アラルキルオキシ基、上記アリールオキシ基、上記アミノ基、上記アミド基、上記イミド基、および上記炭化水素チオ基は、さらに置換基を有してもよい。該置換基としては、ハロゲン原子、炭化水素オキシ基、ニトロ基、スルホニル基、およびシリル基等を例示できる。
【００９０】
式（６）におけるＲ９は、好ましくは水素原子、アルキル基、またはアリール基、より好ましくは水素原子、炭素原子数１〜１２のアルキル基、または炭素原子数６〜２０のアリール基、さらに好ましくは水素原子、メチル基、エチル基、ｎ−プロピル基、イソプロピル基、ｎ−ブチル基、イソブチル基、ｔｅｒｔ−ブチル基、またはフェニル基である。
【００９１】
上記ニッケル化合物の好ましい例として更に、下記式（７）で表されるニッケル化合物を挙げることができる。
【００９２】
【化９】
0005119387.tif 000010
【００９３】
（上記式（７）において、Ｒ２は、水素原子、ハロゲン原子、アルキル基、アラルキル基、アリール基、シリル基、シロキシ基、アルコキシ基、アラルキルオキシ基、またはアリールオキシ基を表し、それぞれ同一であってもよく異なってもよく、互いに連結されていてもよい。Ｒ１０は、水素原子、ハロゲン原子、アルキル基、アラルキル基、アリール基、シリル基、シロキシ基、アルコキシ基、アラルキルオキシ基、アリールオキシ基、アミノ基、アミド基、イミド基、または炭化水素チオ基を表し、それぞれ同一であってもよく異なってもよく、いずれか２つ以上が互いに連結されていてもよい）
式（７）におけるＲ２のハロゲン原子として、フッ素原子、塩素原子、臭素原子およびヨウ素原子を例示できる。中でも、好ましくは塩素原子または臭素原子である。
【００９４】
式（７）におけるＲ２のアルキル基として、直鎖状アルキル基、分岐状アルキル基、および環状アルキル基を例示できる。該直鎖状アルキル基としては、メチル基、エチル基およびｎ−ブチル基等を例示できる。該分岐状アルキル基としては、イソプロピル基、イソブチル基、ｔｅｒｔ−ブチル基およびネオペンチル基等を例示できる。該環状アルキル基としては、シクロヘキシルおよびシクロオクチル等を例示できる。該アルキル基は、さらに置換基を有してもよい。該置換基としては、ハロゲン原子、炭化水素オキシ基、ニトロ基、スルホニル基、およびシリル基等を例示できる。中でも、好ましくは炭素原子数１〜２０のアルキル基、より好ましくは炭素原子数１〜１２の直鎖状無置換アルキル基、さらに好ましくはメチル基である。
【００９５】
式（７）におけるＲ２のアラルキル基として、ベンジル基およびフェネチル基を例示できる。該アラルキル基は、さらに置換基を有してもよい。該置換基としては、ハロゲン原子、炭化水素オキシ基、ニトロ基、スルホニル基、およびシリル基等を例示できる。中でも、好ましくは炭素原子数７〜１２のアラルキル基、より好ましくは炭素原子数７〜１２の無置換アラルキル基、さらに好ましくはベンジル基である。
【００９６】
式（７）におけるＲ２のアリール基として、フェニル基、ナフチル基、４−トリル基、メシチル基および４−フェニルフェニル基を例示できる。該アリール基は、さらに置換基を有してもよい。該置換基としては、ハロゲン原子、炭化水素オキシ基、ニトロ基、スルホニル基、およびシリル基等を例示できる。中でも、好ましくは炭素原子数６〜２０のアリール基、より好ましくは炭素原子数６〜１２のアリール基、さらに好ましくはフェニル基、４−トリル基またはメシチル基である。
【００９７】
式（７）におけるＲ２のシリル基は、置換基を有してもよい。置換されたシリル基として、１置換シリル基、２置換シリル基、および３置換シリル基等を例示できる。該１置換シリル基として、メチルシリル基、エチルシリル基、およびフェニルシリル基等を例示できる。該２置換シリル基として、ジメチルシリル基、ジエチルシリル基、およびジフェニルシリル基等を例示できる。該３置換シリル基として、トリメチルシリル基、トリメトキシシリル基、ジメチルメトキシシリル基、メチルジメトキシシリル基、トリエチルシリル基、トリエトキシシリル基、トリ−ｎ−プロピルシリル基、トリイソプロピルシリル基、トリ−ｎ−ブチルシリル基、トリ−ｓｅｃ−ブチルシリル基、ｔｅｒｔ−ブチルジメチルシリル基、トリイソブチルシリル基、ｔｅｒｔ−ブチルジフェニルシリル基、ｎ−ヘキシルジメチルシリル基、トリシクロヘキシルシリル基、およびトリフェニルシリル基等を例示できる。置換されたシリル基はさらに置換基を有してもよい。該置換基としては、ハロゲン原子、炭化水素オキシ基、ニトロ基、スルホニル基、およびシリル基等を例示できる。中でも、好ましくはトリアルキルシリル基、さらに好ましくはトリメチルシリル基、トリエチルシリル基、トリフェニルシリル基、ｔｅｒｔ−ブチルジメチルシリル基、ｔｅｒｔ−ブチルジフェニルシリル基、ｎ−ヘキシルジメチルシリル基、またはトリイソプロピルシリル基である。
【００９８】
式（７）におけるＲ２のシロキシ基は、置換基を有してもよい。置換されたシロキシ基として、トリメチルシロキシ基、トリメトキシシロキシ基、ジメチルメトキシシロキシ基、メチルジメトキシシロキシ基、トリエチルシロキシ基、トリエトキシシロキシ基、トリ−ｎ−プロピルシロキシ基、トリイソプロピルシロキシ基、トリ−ｎ−ブチルシロキシ基、トリ−ｓｅｃ−ブチルシロキシ基、ｔｅｒｔ−ブチルジメチルシロキシ基、トリイソブチルシロキシ基；ｔｅｒｔ−ブチルジフェニルシロキシ基、ｎ−ヘキシルジメチルシロキシ基、トリシクロヘキシルシロキシ基、およびトリフェニルシロキシ基等を例示できる。置換されたシロキシ基はさらに置換基を有してもよい。該置換基としては、ハロゲン原子、炭化水素オキシ基、ニトロ基、スルホニル基、およびシリル基等を例示できる。中でも、好ましくはトリアルキルシロキシ基、さらに好ましくはトリメチルシロキシ基、トリエチルシロキシ基、トリフェニルシロキシ基、ｔｅｒｔ−ブチルジメチルシロキシ基、ｔｅｒｔ−ブチルジフェニルシロキシ基、ｎ−ヘキシルジメチルシロキシ基、またはトリイソプロピルシロキシ基である。
【００９９】
式（７）におけるＲ２のアルコキシ基として、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ドデシルオキシ基、ｎ−ペンタデシルオキシ基、およびｎ−エイコシルオキシ基を例示できる。該アルコキシ基は、さらに置換基を有してもよい。該置換基としては、ハロゲン原子、炭化水素オキシ基、ニトロ基、スルホニル基、およびシリル基等を例示できる。中でも、好ましくは炭素原子数１〜２０のアルコキシ基、より好ましくはメトキシ基、エトキシ基、イソプロポキシ基またはｔｅｒｔ−ブトキシ基である。
【０１００】
式（７）におけるＲ２のアラルキルオキシ基として、ベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、およびアントラセニルメトキシ基を例示できる。該アラルキルオキシ基は、さらに置換基を有してもよい。該置換基としては、ハロゲン原子、炭化水素オキシ基、ニトロ基、スルホニル基、およびシリル基等を例示できる。中でも、好ましくは炭素原子数７〜２０のアラルキルオキシ基、より好ましくはベンジルオキシ基である。
【０１０１】
式（７）におけるＲ２のアリールオキシ基として、フェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ナフトキシ基、およびアントラセノキシ基を例示できる。該アリールオキシ基は、さらに置換基を有してもよい。該置換基としては、ハロゲン原子、炭化水素オキシ基、ニトロ基、スルホニル基、およびシリル基等を例示できる。中でも、好ましくは炭素原子数６〜２０のアリールオキシ基である。
【０１０２】
式（７）におけるＲ２は、好ましくは水素原子、ハロゲン原子、アルキル基、またはアリール基、さらに好ましくは水素原子、ハロゲン原子、または炭素原子数１〜１２の直鎖状無置換アルキル基、特に好ましくは塩素原子、メチル基である。
【０１０３】
式（７）におけるＲ１０のハロゲン原子として、フッ素原子、塩素原子、臭素原子およびヨウ素原子を例示できる。中でも、好ましくは塩素原子または臭素原子である。
【０１０４】
式（７）におけるＲ１０のアルキル基として、直鎖状アルキル基、分岐状アルキル基、環状アルキル基を例示できる。該直鎖状アルキル基としては、メチル基、エチル基、ｎ−プロピル基、ｎ−ブチル基、およびｎ−ペンチル基等を例示できる。該分岐状アルキル基としては、イソプロピル基、イソブチル基、ｔｅｒｔ−ブチル基、およびネオペンチル基等を例示できる。環状アルキル基としては、シクロプロピル基、シクロブチル基、シクロペンチル基、シクロヘキシル基およびシクロオクチル基等を例示できる。該アルキル基は、さらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。中でも、好ましくは炭素原子数１〜２０のアルキル基、より好ましくは炭素原子数１〜１２の分岐状アルキル基、さらに好ましくはイソプロピル基またはｔｅｒｔ−ブチル基である。
【０１０５】
式（７）におけるＲ１０のアラルキル基として、ベンジル基およびフェネチル基を例示できる。該アラルキル基は、さらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。中でも、好ましくは炭素原子数７〜２０のアラルキル基、より好ましくは炭素原子数７〜１２のアラルキル基、さらに好ましくはベンジル基である。
【０１０６】
式（７）中におけるＲ１０のアリール基として、フェニル基、２−メチルフェニル基、２−エチルフェニル基、２−ｎ−プロピルフェニル基、２−イソプロピルフェニル基、２−ｎ−ブチルフェニル基、２−イソブチルフェニル基、２−ｔｅｒｔ−ブチルフェニル基、２−ｎ−ヘキシルフェニル基、２−シクロヘキシルフェニル基、３−メチルフェニル基、３−エチルフェニル基、３−ｎ−プロピルフェニル基、３−イソプロピルフェニル基、３−ｎ−ブチルフェニル基、３−イソブチルフェニル基、３−ｔｅｒｔ−ブチルフェニル基、３−ｎ−ヘキシルフェニル基、３−シクロヘキシルフェニル基、４−メチルフェニル基、４−エチルフェニル基、４−ｎ−プロピルフェニル基、４−イソプロピルフェニル基、４−ｎ−ブチルフェニル基、４−イソブチルフェニル基、４−ｔｅｒｔ−ブチルフェニル基、４−ｎ−ヘキシルフェニル基、４−シクロヘキシルフェニル基、２，６−ジメチルフェニル基、２，６−ジエチルフェニル基、２，６−ジ−ｎ−プロピルフェニル基、２，６−ジイソプロピルフェニル基、２，６−ジ−ｎ−ブチルフェニル基、２，６−ジイソブチルフェニル基、２，６−ジ−ｔｅｒｔ−ブチルフェニル基、２，６−ジ−ｎ−ヘキシルフェニル基、２，６−ジシクロヘキシルフェニル基、２−メチル−６−エチルフェニル基、２−メチル−６−ｎ−プロピルフェニル基、２−メチル−６−イソプロピルフェニル基、２−メチル−６−ｎ−ブチルフェニル基、２−メチル−６−イソブチルフェニル基、２−メチル−６−ｔｅｒｔ−ブチルフェニル基、２−メチル−６−ｎ−ヘキシルフェニル基、２−メチル−６−シクロヘキシルフェニル基、２−エチル−６−ｎ−プロピルフェニル基、２−エチル−６−イソプロピルフェニル基、２−エチル−６−ｎ−ブチルフェニル基、２−エチル−６−イソブチルフェニル基、２−エチル−６−ｔｅｒｔ−ブチルフェニル基、２−エチル−６−ｎ−ヘキシルフェニル基、２−メチル−６−シクロヘキシルフェニル基、２−ｎ−プロピル−６−イソプロピルフェニル基、２−ｎ−プロピル−６−ｎ−ブチルフェニル基、２−ｎ−プロピル−６−イソブチルフェニル基、２−ｎ−プロピル−６−ｔｅｒｔ−ブチルフェニル基、２−ｎ−プロピル−６−ｎ−ヘキシルフェニル基、２−ｎ−プロピル−６−シクロヘキシルフェニル基、２−イソプロピル−６−ｎ−ブチルフェニル基、２−イソプロピル−６−イソブチルフェニル基、２−イソプロピル−６−ｔｅｒｔ−ブチルフェニル基、２−イソプロピル−６−ｎ−ヘキシルフェニル基、２−イソプロピル−６−シクロヘキシルフェニル基、２−ｎ−ブチル−６−イソブチルフェニル基、２−ｎ−ブチル−６−ｔｅｒｔ−ブチルフェニル基、２−ｎ−ブチル−６−ｎ−ヘキシルフェニル基、２−ｎ−ブチル−６−シクロヘキシルフェニル基、２−イソブチル−６−ｔｅｒｔ−ブチルフェニル基、２−イソブチル−６−ｎ−ヘキシルフェニル基、２−イソブチル−６−シクロヘキシルフェニル基、２−ｔｅｒｔ−ブチル−６−ｎ−ヘキシルフェニル基、２−ｔｅｒｔ−ブチル−６−シクロヘキシルフェニル基、２−ｎ−ヘキシル−６−シクロヘキシルフェニル基、２，４−ジメチルフェニル基、２，４−ジエチルフェニル基、２，４−ジ−ｎ−プロピルフェニル基、２，４−ジイソプロピルフェニル基、２，４−ジ−ｎ−ブチルフェニル基、２，４−ジイソブチルフェニル基、２，４−ジ−ｔｅｒｔ−ブチルフェニル基、２，４−ジ−ｎ−ヘキシルフェニル基、２，４−ジシクロヘキシルフェニル基、２−エチル−４−メチルフェニル基、２−ｎ−プロピル−４−メチルフェニル基、２−イソプロピル−４−メチルフェニル基、２−ｎ−ブチル−４−メチルフェニル基、２−イソブチル−４−メチルフェニル基、２−ｔｅｒｔ−ブチル−４−メチルフェニル基、２−ｎ−ヘキシル−４−メチルフェニル基、２−シクロヘキシル−４−メチルフェニル基、２−ｎ−プロピル−４−エチルフェニル基、２−イソプロピル−４−エチルフェニル基、２−ｎ−ブチル−４−エチルフェニル基、２−イソブチル−４−エチルフェニル基、２−ｔｅｒｔ−ブチル−４−エチルフェニル基、２−ｎ−ヘキシル−４−エチルフェニル基、２−シクロヘキシル−４−エチルフェニル基、２−イソプロピル−４−ｎ−プロピルフェニル基、２−ｎ−ブチル−４−ｎ−プロピルフェニル基、２−イソブチル−４−ｎ−プロピルフェニル基、２−ｔｅｒｔ−ブチル−４−ｎ−プロピルフェニル基、２−ｎ−ヘキシル−４−ｎ−プロピルフェニル基、２−シクロヘキシル−４−ｎ−プロピルフェニル基、２−ｎ−ブチル−４−イソプロピルフェニル基、２−イソブチル−４−イソプロピルフェニル基、２−ｔｅｒｔ−ブチル−４−イソプロピルフェニル基、２−ｎ−ヘキシル−４−イソプロピルフェニル基、２−シクロヘキシル−４−イソプロピルフェニル基、２−イソブチル−４−ｎ−ブチルフェニル基、２−ｔｅｒｔ−ブチル−４−ｎ−ブチルフェニル基、２−ｎ−ヘキシル−４−ｎ−ブチルフェニル基、２−シクロヘキシル−４−ｎ−ブチルフェニル基、２−ｔｅｒｔ−ブチル−４−イソブチル−フェニル基、２−ｎ−ヘキシル−４−イソブチルフェニル基、２−シクロヘキシル−４−イソブチルフェニル基、２−ｎ−ヘキシル−４−ｔｅｒｔ−ブチルフェニル基、２−シクロヘキシル−４−ｔｅｒｔ−ブチルフェニル基、２−シクロヘキシル−４−ｎ−ヘキシル−フェニル基、２，５−ジメチルフェニル基、２，５−ジエチルフェニル基、２，５−ジ−ｎ−プロピルフェニル基、２，５−ジイソプロピルフェニル基、２，５−ジ−ｎ−ブチルフェニル基、２，５−ジイソブチルフェニル基、２，５−ジ−ｔｅｒｔ−ブチルフェニル基、２，５−ジ−ｎ−ヘキシルフェニル基、２，５−ジシクロヘキシルフェニル基、２，４，６−トリメチルフェニル基、２，４，６−トリエチルフェニル基、２，４，６−トリ−ｎ−プロピルフェニル基、２，４，６−トリイソプロピルフェニル基、２，４，６−トリ−ｎ−ブチルフェニル基、２，４，６−トリイソブチルフェニル基、２，４，６−トリ−ｔｅｒｔ−ブチルフェニル基、２，４，６−トリ−ｎ−ヘキシルフェニル基、２，４，６−トリシクロヘキシルフェニル基、２，６−ジエチル−４−メチルフェニル基、２，６−ジ−ｎ−プロピル−４−メチルフェニル基、２，６−ジイソプロピル−４−メチルフェニル基、２，６−ジ−ｎ−ブチル−４−メチルフェニル基、２，６−ジイソブチル−４−メチルフェニル基、２，６−ジ−ｔｅｒｔ−ブチル−４−メチルフェニル基、２，６−ジ−ｎ−ヘキシル−４−メチルフェニル基、２，６−ジシクロヘキシル−４−メチルフェニル基、２，４−ジメチル−６−（２−メチルフェニル）フェニル基、２，４−ジメチル−６−（２−エチルフェニル）フェニル基、２，４−ジメチル−６−（２−ｎ−プロピルフェニル）フェニル基、２，４−ジメチル−６−（２−イソプロピルフェニル）フェニル基、２，４−ジメチル−６−（２，６−ジメチルフェニル）フェニル基、２，４−ジメチル−６−（２，６−ジエチルフェニル）フェニル基、２，４−ジメチル−６−（２，６−ジ−ｎ−プロピルフェニル）フェニル基、２，４−ジメチル−６−（２，６−ジイソプロピルフェニル）フェニル基、２，４−ジメチル−６−（２−メチル−６−エチルフェニル）フェニル基、２，４−ジメチル−６−（２−メチル−６−ｎ−プロピルフェニル）フェニル基、２，４−ジメチル−６−（２−メチル−６−イソプロピルフェニル）フェニル基、２，４−ジメチル−６−（２−エチル−６−ｎ−プロピルフェニル）フェニル基、２，４−ジメチル−６−（２−エチル−６−イソプロピルフェニル）フェニル基、および２，４−ジメチル−６−（１−ナフチル）フェニル基を例示することができる。中でも、好ましくは炭素原子数６〜３０のアリール基、より好ましくは炭素原子数７〜３０のアリール基である。
【０１０７】
式（７）におけるＲ１０のシリル基は、置換基を有してもよい。置換されたシリル基として、１置換シリル基、２置換シリル基、および３置換シリル基等を例示できる。該１置換シリル基として、メチルシリル基、エチルシリル基、およびフェニルシリル基等を例示できる。該２置換シリル基として、ジメチルシリル基、ジエチルシリル基、およびジフェニルシリル基等を例示できる。該３置換シリル基として、トリメチルシリル基、トリメトキシシリル基、ジメチルメトキシシリル基、メチルジメトキシシリル基、トリエチルシリル基、トリエトキシシリル基、トリ−ｎ−プロピルシリル基、トリイソプロピルシリル基、トリ−ｎ−ブチルシリル基、トリ−ｓｅｃ−ブチルシリル基、ｔｅｒｔ−ブチルジメチルシリル基、トリイソブチルシリル基；ｔｅｒｔ−ブチルジフェニルシリル基、ｎ−ヘキシルジメチルシリル基、トリシクロヘキシルシリル基、およびトリフェニルシリル基等を例示できる。置換されたシリル基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。中でも、好ましくはトリアルキルシリル基、さらに好ましくはトリメチルシリル基、トリエチルシリル基、トリフェニルシリル基、ｔｅｒｔ−ブチルジメチルシリル基、ｔｅｒｔ−ブチルジフェニルシリル基、ｎ−ヘキシルジメチルシリル基、またはトリイソプロピルシリル基である。
【０１０８】
式（７）におけるＲ１０のシロキシ基は、置換基を有してもよい。置換されたシロキシ基として、トリメチルシロキシ基、トリメトキシシロキシ基、ジメチルメトキシシロキシ基、メチルジメトキシシロキシ基、トリエチルシロキシ基、トリエトキシシロキシ基、トリ−ｎ−プロピルシロキシ基、トリイソプロピルシロキシ基、トリ−ｎ−ブチルシロキシ基、トリ−ｓｅｃ−ブチルシロキシ基、ｔｅｒｔ−ブチルジメチルシロキシ基、トリイソブチルシロキシ基、ｔｅｒｔ−ブチルジフェニルシロキシ基、ｎ−ヘキシルジメチルシロキシ基、トリシクロヘキシルシロキシ基、およびトリフェニルシロキシ基を例示できる。置換されたシロキシ基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。中でも、好ましくはトリアルキルシロキシ基、さらに好ましくはトリメチルシロキシ基、トリエチルシロキシ基、トリフェニルシロキシ基、ｔｅｒｔ−ブチルジメチルシロキシ基、ｔｅｒｔ−ブチルジフェニルシロキシ基、ｎ−ヘキシルジメチルシロキシ基、またはトリイソプロピルシロキシ基である。
【０１０９】
式（７）におけるＲ１０のアルコキシ基として、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ドデシルオキシ基、ｎ−ペンタデシルオキシ基、およびｎ−エイコシルオキシ基を例示できる。該アルコキシ基は、さらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。中でも、好ましくは炭素原子数１〜２０のアルコキシ基、より好ましくはメトキシ基、エトキシ基、イソプロポキシ基またはｔｅｒｔ−ブトキシ基である。
【０１１０】
式（７）におけるＲ１０のアラルキルオキシ基として、ベンジルオキシ基、（２−メチルフェニル）メトキシ基、（３−メチルフェニル）メトキシ基、（４−メチルフェニル）メトキシ基、（２、３−ジメチルフェニル）メトキシ基、（２、４−ジメチルフェニル）メトキシ基、（２、５−ジメチルフェニル）メトキシ基、（２、６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、ナフチルメトキシ基、およびアントラセニルメトキシ基を例示できる。該アラルキルオキシ基は、さらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。中でも、好ましくは炭素原子数７〜２０のアラルキルオキシ基、より好ましくはベンジルオキシ基である。
【０１１１】
式（７）中におけるＲ１０のアリールオキシ基として、フェノキシ基、２−メチルフェノキシ基、３−メチルフェノキシ基、４−メチルフェノキシ基、２、３−ジメチルフェノキシ基、２、４−ジメチルフェノキシ基、２、５−ジメチルフェノキシ基、２、６−ジメチルフェノキシ基、３，４−ジメチルフェノキシ基、３，５−ジメチルフェノキシ基、２−ｔｅｒｔ−ブチル−３−メチルフェノキシ基、２−ｔｅｒｔ−ブチル−４−メチルフェノキシ基、２−ｔｅｒｔ−ブチル−５−メチルフェノキシ基、２−ｔｅｒｔ−ブチル−６−メチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、２−ｔｅｒｔ−ブチル−３，４−ジメチルフェノキシ基、２−ｔｅｒｔ−ブチル−３，５−ジメチルフェノキシ基、２−ｔｅｒｔ−ブチル−３，６−ジメチルフェノキシ基、２，６−ジ−ｔｅｒｔ−ブチル−３−メチルフェノキシ基、２−ｔｅｒｔ−ブチル−４，５−ジメチルフェノキシ基、２，６−ジ−ｔｅｒｔ−ブチル−４−メチルフェノキシ基、３，４，５−トリメチルフェノキシ基、２，３，４，５−テトラメチルフェノキシ基、２−ｔｅｒｔ−ブチル−３，４，５−トリメチルフェノキシ基、２，３，４，６−テトラメチルフェノキシ基、２−ｔｅｒｔ−ブチル−３，４，６−トリメチルフェノキシ基、２，６−ジ−ｔｅｒｔ−ブチル−３，４−ジメチルフェノキシ基、２，３，５，６−テトラメチルフェノキシ基、２−ｔｅｒｔ−ブチル−３，５，６−トリメチルフェノキシ基、２，６−ジ−ｔｅｒｔ−ブチル−３，５−ジメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ナフトキシ基、およびアントラセノキシ基を例示することができる。中でも、好ましくは炭素原子数６〜２０のアリールオキシ基である。
【０１１２】
式（７）におけるＲ１０のアミノ基は、置換基を有してもよい。置換されたアミノ基として、直鎖状アルキルアミノ基、分岐状アルキルアミノ基、環状アルキルアミノ基を例示できる。該直鎖状アルキルアミノ基としては、Ｎ−メチルアミノ基、Ｎ−エチルアミノ基、Ｎ，Ｎ−ｎ−ブチルアミノ基、Ｎ，Ｎ−ジメチルアミノ基、Ｎ，Ｎ−ジエチルアミノ基、およびＮ，Ｎ−ジ−ｎ−ブチルアミノ基等を例示できる。該分岐状アルキルアミノ基としては、Ｎ，Ｎ−ジイソプロピルアミノ基、Ｎ，Ｎ−ジイソブチルアミノ基、Ｎ，Ｎ−ジ−ｔｅｒｔ−ブチルアミノ基、およびＮ，Ｎ−ジネオペンチルアミノ基等を例示できる。該環状アルキルアミノ基としては、Ｎ，Ｎ−ジシクロヘキシルアミノ基およびＮ，Ｎ−ジシクロオクチルアミノ基等を例示できる。置換されたアミノ基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。
【０１１３】
式（７）におけるＲ１０のアミド基は、置換基を有してもよい。置換されたアミド基として、エタンアミド基、Ｎ−ｎ−ブチルエタンアミド基、Ｎ−メチルエタンアミド基、Ｎ−エチルエタンアミド基、Ｎ−ｎ−ブチルヘキサンアミド基、イソプロパンアミド基、イソブタンアミド基、ｔｅｒｔ−ブタンアミド基、およびネオペンタンアミド基、シクロヘキサンアミド基およびシクロオクタンアミド基等を例示できる。置換されたアミド基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。
【０１１４】
式（７）におけるＲ１０のイミド基は、置換基を有してもよい。置換されたイミド基として、スクシンイミド基、マレイミド基、フタルイミド基等を例示できる。置換されたイミド基はさらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基等を例示できる。
【０１１５】
式（７）におけるＲ１０の炭化水素チオ基として、アルキルチオ基、アリールチオ基、アラルキルチオ基を例示できる。該アルキルチオ基としては、メチルチオ基、エチルチオ基、イソプロピルチオ基、およびｔｅｒｔ−ブチルチオ基等を例示できる。該アリールチオ基としては、フェニルチオ基、およびナフチルチオ基等を例示できる。該アラルキルチオ基としては、ベンジルチオ基、９−フルオレニルメチルチオ基等を例示できる。
【０１１６】
式（７）におけるＲ１０のうちいずれか二つ以上が互いに連結されている場合、この連結によって形成される環として、脂肪族の環および芳香族の環を例示できる。これらの環は、さらに置換基を有してもよい。該置換基としては、ハロゲン原子、アルキルオキシ基、アリールオキシ基、アラルキルオキシ基、ニトロ基、アミノ基、アミド基、イミド基、シリル基、シロキシ基、スルホニル基、および炭化水素チオ基を例示できる。
【０１１７】
上記脂肪族の環におけるＲ１０のうちいずれか二つ以上との連結によって形成される２価の基として、メチレン基、エタン−１，２−ジイル基、プロパン−１，３−ジイル基、プロパン−１，２−ジイル基、ブタン−１，２−ジイル基、ブタン−１，３−ジイル基、ブタン−１，４−ジイル基、ペンタン−１，２−ジイル基、ペンタン−１，３−ジイル基、ペンタン−１，４−ジイル基、ペンタン−１，５−ジイル基、エチレン−１，２−ジイル基、シクロヘキサン−１，２−ジイル基、シクロヘキサン−１，３−ジイル基、ノルボルナン−１，２−ジイル基、ノルボルナン−１−エン−１，２−ジイル基、ブタン−１−エン−１，２−ジイル基、ブタン−１−エン−１，３−ジイル基、ブタン−１−エン−２，３−ジイル基、ブタン−２−エン−１，２−ジイル基、ブタン−２−エン−１，３−ジイル基、ブタン−２−エン−２，３−ジイル基、ブタン−１，３−ジエン−１，２−ジイル基、ブタン−１，３−ジエン−１，３−ジイル基、ブタン−１，３−ジエン−１，４−ジイル基、ジメチル−２，３−ブテン−２，３−ジイル基、およびペンテン−２，４−ジイル基を例示できる。
【０１１８】
上記芳香族の環におけるＲ１０のうちいずれか二つ以上との連結によって形成される２価の基として、フェニル−１，２−ジイル基、３−メチルフェニル−１，２−ジイル基、４−メチルフェニル−１，２−ジイル基、３−エチルフェニル−１，２−ジイル基、４−エチルフェニル−１，２−ジイル基、３−ｎ−プロピルフェニル−１，２−ジイル基、４−ｎ−プロピルフェニル−１，２−ジイル基、３−ｎ−ブチルフェニル−１，２−ジイル基、４−ｎ−ブチルフェニル−１，２−ジイル基、３−イソプロピルフェニル−１，２−ジイル基、４−イソプロピルフェニル−１，２−ジイル基、３−イソブチルフェニル−１，２−ジイル基、４−イソブチルフェニル−１，２−ジイル基、３−ｔｅｒｔ−ブチルフェニル−１，２−ジイル基、４−ｔｅｒｔ−ブチルフェニル−１，２−ジイル基、フェニル−１，３−ジイル基、２−フェニル−１，３−ジイル基、４−フェニル−１，３−ジイル基、ベンジル−２−イル基、１，２−ジベンジル基、１，３−ジベンジル基およびアセナフチル基を例示できる。
【０１１９】
ジエン化合物の重合において、触媒を生成するための有機アルミニウム化合物としては、公知の有機アルミニウム化合物であってもよい。有機アルミニウム化合物として、下記式（Ｉ）〜（ＩＩＩ）で表される化合物を例示できる。ここに例示する化合物は単独で用いてもよく、２種以上を併せて用いてもよい。
Ｅ１ｄＡｌＸ２３−ｄ    （Ｉ）
で表される有機アルミニウム化合物；
｛−Ａｌ（Ｅ２）−Ｏ−｝ｅ    （ＩＩ）
で表される環状のアルミノキサン；および
Ｅ３｛−Ａｌ（Ｅ３）−Ｏ−｝ｆＡｌＥ３２    （ＩＩＩ）
で表される線状のアルミノキサン；
上記式（Ｉ）〜（ＩＩＩ）において、Ｅ１、Ｅ２およびＥ３はそれぞれ独立して炭化水素基を表し、複数のＥ１、複数のＥ２または複数のＥ３が存在する場合、それらはそれぞれ同一であってもよく異なってもよい。Ｘ２は水素原子またはハロゲン原子を表し、Ｘ２が複数ある場合、それらはそれぞれ同一であってもよく異なってもよい。ｄは０＜ｄ≦３を満たす数を表し、ｅは２以上の整数であり、好ましくは２〜４０の整数であり、ｆは１以上の整数であり、好ましくは１〜４０の整数である。
【０１２０】
Ｅ１、Ｅ２およびＥ３における炭化水素基は、好ましくは炭素原子数１〜８の炭化水素基、より好ましくは炭素原子数１〜８のアルキル基である。炭素原子数１〜８のアルキル基としては、メチル基、エチル基、ノルマルプロピル基、イソプロピル基、ノルマルブチル基、イソブチル基、ノルマルペンチル基、およびネオペンチル基等を例示できる。中でも、メチル基またはイソブチル基が好ましい。
【０１２１】
上記式（Ｉ）で表される有機アルミニウム化合物として、トリアルキルアルミニウム、ジアルキルアルミニウムクロライド、アルキルアルミニウムジクロライド、ジアルキルアルミニウムハイドライドを例示できる。該トリアルキルアルミニウムとしては、トリメチルアルミニウム、トリエチルアルミニウム、トリプロピルアルミニウム、トリイソブチルアルミニウム、およびトリヘキシルアルミニウム等を例示できる。該ジアルキルアルミニウムクロライドとしては、ジメチルアルミニウムクロライド、ジエチルアルミニウムクロライド、ジプロピルアルミニウムクロライド、ジイソブチルアルミニウムクロライド、およびジヘキシルアルミニウムクロライド等を例示できる。該アルキルアルミニウムジクロライドとしては、メチルアルミニウムジクロライド、エチルアルミニウムジクロライド、プロピルアルミニウムジクロライド、イソブチルアルミニウムジクロライド、およびヘキシルアルミニウムジクロライド等を例示できる。該ジアルキルアルミニウムハイドライドとしては、ジメチルアルミニウムハイドライド、ジエチルアルミニウムハイドライド、ジプロピルアルミニウムハイドライド、ジイソブチルアルミニウムハイドライド、およびジヘキシルアルミニウムハイドライド等を例示できる。中でも、好ましくはトリアルキルアルミニウムであり、より好ましくはトリエチルアルミニウムまたはトリイソブチルアルミニウムである。
【０１２２】
上記式（ＩＩ）および（ＩＩＩ）で表される環状および線状のアルミノキサンは、各種の方法で製造することができる。それらの製造方法は、公知の製造方法であってもよい。製造方法として、トリメチルアルミニウム等のトリアルキルアルミニウムを、ベンゼンおよび脂肪族炭化水素等の有機溶剤に溶解した溶液を水と接触させて製造する方法、トリメチルアルミニウム等のトリアルキルアルミニウムを、硫酸銅水和物等の結晶水を含んでいる金属塩に接触させて製造する方法を例示できる。
【０１２３】
ジエン化合物の重合において、触媒を生成するためのホウ素化合物としては、公知のホウ素化合物であってもよい。ホウ素化合物として、下記式次（ＩＶ）〜（ＶＩ）で表される化合物を例示できる。ここに例示する化合物は単独で用いてもよく、２種以上を併せて用いてもよい。
ＢＱ１Ｑ２Ｑ３    （ＩＶ）
で表されるホウ素化合物；
Ｇ＋（ＢＱ１Ｑ２Ｑ３Ｑ４）−    （Ｖ）
で表されるホウ素化合物；および
（Ｊ−Ｈ）＋（ＢＱ１Ｑ２Ｑ３Ｑ４）−    （ＶＩ）
で表されるホウ素化合物；
ただし、上記式（ＩＶ）〜（ＶＩ）において、Ｂは３価の原子価状態のホウ素原子を表し、Ｑ１〜Ｑ４はそれぞれ独立に、ハロゲン原子、炭化水素基、ハロゲン化炭化水素基、シリル基、シロキシ基、アルコキシ基またはアミノ基、アミド基、イミド基を表し、Ｇ＋は無機または有機のカチオンを表し、Ｊは中性ルイス塩基を表し、（Ｊ−Ｈ）＋はブレンステッド酸を表す。
【０１２４】
上記式（ＩＶ）〜（ＶＩ）におけるＱ１〜Ｑ４は、好ましくは、ハロゲン原子、炭素原子数１〜２０の炭化水素基、炭素原子数１〜２０のハロゲン化炭化水素基、炭素原子数１〜２０のシリル基、炭素原子数１〜２０のシロキシ基、炭素原子数２〜２０の炭化水素基で置換されたアミノ基、炭素原子数２〜２０の炭化水素基で置換されたアミド基、炭素原子数２〜２０の炭化水素基で置換されたイミド基であり、より好ましくは、ハロゲン原子、炭素原子数１〜２０の炭素原子を含む炭化水素基または炭素原子数１〜２０の炭素原子を含むハロゲン化炭化水素基であり、さらに好ましくは、少なくとも１個のフッ素原子を含む炭素原子数１〜２０のフッ素化炭化水素基であり、特に好ましくは、少なくとも１個のフッ素原子を含む炭素原子数６〜２０のフッ素化アリール基である。
【０１２５】
上記式（ＩＶ）で表されるホウ素化合物として、トリス（ペンタフルオロフェニル）ボラン、トリス（２，３，５，６−テトラフルオロフェニル）ボラン、トリス（２，３，４，５−テトラフルオロフェニル）ボラン、トリス（３，４，５−トリフルオロフェニル）ボラン、トリス（２，３，４−トリフルオロフェニル）ボラン、およびフェニルビス（ペンタフルオロフェニル）ボランを例示できる。中でも、最も好ましくはトリス（ペンタフルオロフェニル）ボランである。
【０１２６】
上記式（Ｖ）で表されるホウ素化合物における無機のカチオンであるＧ＋として、フェロセニウムカチオン、アルキル置換フェロセニウムカチオン、および銀陽イオンを例示できる。有機のカチオンであるＧ＋として、トリフェニルメチルカチオンを例示できる。Ｇ＋は、好ましくはカルベニウムカチオンであり、特に好ましくはトリフェニルメチルカチオンである。
【０１２７】
上記式（Ｖ）における（ＢＱ１Ｑ２Ｑ３Ｑ４）−として、テトラキス（ペンタフルオロフェニル）ボレート、テトラキス（２，３，５，６−テトラフルオロフェニル）ボレート、テトラキス（２，３，４，５−テトラフルオロフェニル）ボレート、テトラキス（３，４，５−トリフルオロフェニル）ボレート、テトラキス（２，３，４−トリフルオロフェニル）ボレート、フェニルトリス（ペンタフルオロフェニル）ボレ−ト、およびテトラキス（３，５−ビストリフルオロメチルフェニル）ボレートを例示できる。
【０１２８】
上記式（Ｖ）で表されるホウ素化合物として、リチウムテトラキス（３，５−ビストリフルオロメチルフェニル）ボレート、ナトリウムテトラキス（３，５−ビストリフルオロメチルフェニル）ボレート、カリウムテトラキス（３，５−ビストリフルオロメチルフェニル）ボレート、銀テトラキス（ペンタフルオロフェニル）ボレート、フェロセニウムテトラキス（ペンタフルオロフェニル）ボレート、１，１’−ジメチルフェロセニウムテトラキス（ペンタフルオロフェニル）ボレート、テトラブチルホスホニウムテトラキス（ペンタフルオロフェニル）ボレート、テトラフェニルホスホニウムテトラキス（ペンタフルオロフェニル）ボレート、テトラメチルアンモニウムテトラキス（ペンタフルオロフェニル）ボレート、トリメチルスルホニウムテトラキス（ペンタフルオロフェニル）ボレート、ジフェニルヨードニウムテトラキス（ペンタフルオロフェニル）ボレート、トリフェニルカルベニウムテトラキス（ペンタフルオロフェニル）ボレート、およびトリフェニルカルベニウムテトラキス（３，５−ビストリフルオロメチルフェニル）ボレートを例示できる。中でも、最も好ましくは、トリフェニルカルベニウムテトラキス（ペンタフルオロフェニル）ボレートである。
【０１２９】
上記式（ＶＩ）の（Ｊ−Ｈ）＋として、トリアルキル置換アンモニウム、Ｎ，Ｎ−ジアルキルアニリニウム、ジアルキルアンモニウムおよびトリアリールホスホニウムを例示することができ、（ＢＱ１Ｑ２Ｑ３Ｑ４）−の具体例として上記式（Ｖ）の説明にて例示したものと同じものを例示できる。
【０１３０】
上記式（ＶＩ）で表されるホウ素化合物として、トリエチルアンモニウムテトラキス（ペンタフルオロフェニル）ボレート、トリプロピルアンモニウムテトラキス（ペンタフルオロフェニル）ボレート、トリ（ｎ−ブチル）アンモニウムテトラキス（ペンタフルオロフェニル）ボレート、トリ（ｎ−ブチル）アンモニウムテトラキス（３，５−ビストリフルオロメチルフェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、Ｎ，Ｎ−ジメチル−２，４，６−トリメチルアニリニウムテトラキス（ペンタフルオロフェニル）ボレート、Ｎ，Ｎ−ジメチルアニリニウムテトラキス（３，５−ビストリフルオロメチルフェニル）ボレート、ジイソプロピルアンモニウムテトラキス（ペンタフルオロフェニル）ボレート、ジシクロヘキシルアンモニウムテトラキス（ペンタフルオロフェニル）ボレート、トリフェニルホスホニウムテトラキス（ペンタフルオロフェニル）ボレート、トリ（メチルフェニル）ホスホニウムテトラキス（ペンタフルオロフェニル）ボレート、およびトリ（ジメチルフェニル）ホスホニウムテトラキス（ペンタフルオロフェニル）ボレートを例示できる。中でも、最も好ましくは、トリ（ｎ−ブチル）アンモニウムテトラキス（ペンタフルオロフェニル）ボレートまたはＮ，Ｎ−ジメチルアニリニウムテトラキス（ペンタフルオロフェニル）ボレートである。
【０１３１】
上記ホウ素化合物は、好ましくは、上記式（Ｖ）または上記式（ＶＩ）で表されるホウ素化合物であり、特に好ましくはトリフェニルカルベニウムテトラキス（ペンタフルオロフェニル）ボレート、トリ（ｎ−ブチル）アンモニウムテトラキス（ペンタフルオロフェニル）ボレートまたはＮ，Ｎ−ジメチルアニリニウムテトラキス（ペンタフルオロフェニル）ボレートである。
【０１３２】
ジエン化合物の重合において、ニッケル化合物と、有機アルミニウム化合物およびホウ素化合物のうち少なくとも一方との接触方法としては、例えば、単に混合するだけでもよく、適宜攪拌してもよい。また、この接触の際には、式（３）で表される化合物（単量体）を共に混合したり攪拌したりしてもよい。
【０１３３】
ニッケル化合物と有機アルミニウム化合物とを接触させて重合用触媒を生成させる場合、重合用触媒の活性を高める観点から、有機アルミニウム化合物として、上記式（ＩＩ）で表される環状のアルミノキサン、上記式（ＩＩＩ）で表される線状のアルミノキサン、またはこれらの組合せが好ましい。ニッケル化合物と有機アルミニウム化合物とホウ素化合物とを接触させて重合用触媒を生成させる場合、同じ観点から、有機アルミニウム化合物として、上記式（Ｉ）で表される有機アルミニウム化合物が好ましい。
【０１３４】
有機アルミニウム化合物の使用量は、触媒が生成可能であればよいが、ニッケル化合物１モル部あたり、例えば、０．１〜１００００モル部、好ましくは５〜２０００モル部である。該使用量が０．１モル部以上であれば十分な重合活性を得ることができ、１００００モル部以下であれば、より高い分子量の重合体を得ることができたり（例えば、有機アルミニウム化合物への連鎖移動を抑制することによる）、より高い重合用触媒の活性を得たりすることができる。ホウ素化合物の使用量は、遷移金属化合物１モル部あたり、例えば、０．０１〜１００モル部であり、好ましくは０．５〜１０モル部である。該使用量が０．０１モル部以上であると、重合用触媒の活性を十分に得ることができ、１００モル部未満とすることでコストを抑えることができる点にて有利である。
【０１３５】
ジエン化合物の重合において用いるニッケル化合物、有機アルミニウム化合物およびホウ素化合物のそれぞれは、溶液として用いてもよい。該溶液の溶媒として、塩化メチレン、クロロホルム、トルエン、ペンタン、ヘキサン、およびヘプタンを例示できる。中でも、塩化メチレン、クロロホルム、またはトルエンが好ましい。
【０１３６】
ニッケル化合物溶液の濃度は、例えば、０．０１〜５００μｍｏｌ／Ｌであり、好ましくは０．０５〜１００μｍｏｌ／Ｌであり、より好ましくは０．０５〜５０μｍｏｌ／Ｌである。有機アルミニウム化合物溶液の濃度は、アルミニウム原子換算で、例えば、０．０１〜１００００μｍｏｌ／Ｌであり、好ましくは０．１〜５０００μｍｏｌ／Ｌであり、より好ましくは０．１〜２０００μｍｏｌ／Ｌである。ホウ素化合物溶液の濃度は、例えば、０．０１〜５００μｍｏｌ／Ｌであり、好ましくは０．０５〜２００μｍｏｌ／Ｌであり、より好ましくは０．０５〜１００μｍｏｌ／Ｌである。ニッケル化合物溶液の濃度を０．０１μｍｏｌ／Ｌ以上とすることで、有機アルミニウム化合物溶液の濃度をアルミニウム原子換算で０．０１μｍｏｌ／Ｌ以上とすることで、また、ホウ素化合物溶液の濃度を０．０１μｍｏｌ／Ｌ以上とすることで、溶媒の使用量を低減させることができ、コスト面で有利である。また、ニッケル化合物溶液の濃度を５００μｍｏｌ／Ｌ以下とすることで、有機アルミニウム化合物溶液の濃度をアルミニウム原子換算で１００００μｍｏｌ／Ｌ以下とすることで、また、ホウ素化合物溶液の濃度を５００μｍｏｌ／Ｌ以下とすることで、これら化合物を十分に溶解させることができ、当該化合物の析出を抑制することができる。
【０１３７】
ジエン化合物の重合において使用する触媒は、無機化合物の粒子状物質または有機化合物の粒子状物質からなる担体と組合せてもよい。無機化合物として、シリカゲルおよびアルミナを例示できる。有機化合物として、スチレン重合体を例示できる。
【０１３８】
〔２−３．重合方法〕
ジエン化合物の重合における重合方法として、バッチ式または連続式の、気相重合法、塊状重合法、および、適当な重合溶媒を使用しての溶液重合法またはスラリー重合法を例示できる。重合溶媒は、重合触媒を失活させない溶媒であって、溶媒として、炭化水素溶媒およびハロゲン化溶媒等を例示できる。該炭化水素溶媒として、ベンゼン、トルエン、ペンタン、ヘキサン、ヘプタン、およびシクロヘキサン等を例示できる。該ハロゲン化溶媒として、ジクロロメタンおよびクロロホルム等を例示できる。
【０１３９】
ジエン化合物の重合における重合温度は、例えば、−１００〜２５０℃であり、好ましくは−５０〜２００℃である。該温度が−１００℃以上であると、触媒が重合反応に十分な活性を示し、２５０℃以下であると、より高い分子量の重合体を得ることができたり、副反応の生起を抑制したりすることができる。この副反応として、異性化反応等を例示できる。
【０１４０】
また、ジエン化合物の重合においては、得られる重合体の分子量を調節するために、連鎖移動剤を使用してもよい。連鎖移動剤としては、水素等を例示できる。
【０１４１】
ジエン化合物の重合における重合時間は、例えば１分から７２時間である。該重合時間が１分以上であれば、十分な収量にて重合体を得ることができ、７２時間以下とすることで、重合体の製造コストを抑えることができる点で有利である。
【０１４２】
以下に実施例を示し、本発明の実施の形態についてさらに詳しく説明する。
【実施例】
【０１４３】
［参考例］９，９−ジアリルフルオレンの合成
フルオレン１０ｇ（和光純薬工業社製）およびｔｅｒｔ−ブトキシカリウム１０．１ｇ（アルドリッチ社製）の入った２００ｍＬナスフラスコに、脱水Ｎ，Ｎ−ジメチルホルムアミド１２０ｍＬ（和光純薬工業社製）を加え、窒素下、５０℃で攪拌しながら塩化アリル５．８６ｍＬ（関東化学社製）を二時間かけて滴下した。５０℃で８時間攪拌した後、ｔｅｒｔ−ブトキシカリウム１０．１ｇ（アルドリッチ社製）を追加し、さらに塩化アリル５．８６ｍＬ（関東化学社製）を二時間かけて滴下した。５０℃で終夜攪拌した後、反応混合物を水９００ｍＬに加え、さらにヘキサン３００ｍＬを加えた。有機相をエーテルで３回抽出し、水で４回洗浄し、さらに希塩酸および水で洗浄した後、無水硫酸マグネシウム（ナカライテスク社製）で乾燥させた。溶媒を留去し、減圧蒸留により９０℃、４ｍｍＨｇの留分を分離することにより、９，９−ジアリルフルオレン１２．８ｇを黄色オイルとして得た（収率８６．４％）。
【０１４４】
［実施例］
乾燥した２５ｍＬシュレンク型フラスコにジブロモ［Ｎ，Ｎ’−（１，２−ジヒドロアセナフチレン−１，２−ジイリデン）ビス（２，６−ジイソプロピルアニリン−κＮ）］ニッケル７．２ｍｇ（「レクエ・デ・トラボ・チミク・ドゥ・ペイバ（Ｒｅｃｕｅｉｌ  ｄｅｓ  Ｔｒａｖａｕｘ  Ｃｈｉｍｉｑｕｅｓ  ｄｅ  Ｐａｙｓ−Ｂａｓ）」、第１１３巻、１９９４年、８８ページを参考に合成した）、トルエン０．５９ｍＬ、および参考例で得た９，９−ジアリルフルオレン０．２４６ｇを加え、０℃で１分間攪拌した。そこへＭＭＡＯ（有機アルミニウム化合物）トルエン溶液（ＭＭＡＯ−３Ａ、Ａｌ：６．６ｗｔ％）１．４１ｍＬ（東ソーファインケム社製）を加え、３時間攪拌した。反応後、反応混合物をメタノール（約５０ｍＬ）に注いでろ別し、得られた固体部分をメタノールで洗浄、真空乾燥することにより白色粉末の生成物０．１２４７ｇが得られた（収率５０．７％）。該生成物は、式（２）で表される繰り返し単位１００モル％を含む、９，９−ジアリルフルオレンの単独重合体であり、数平均分子量（Ｍｎ）は６１００、分子量分布（Ｍｗ／Ｍｎ）は１．３６であった。生成物は室温において固体であり、ガラス転移点（Ｔｇ）は測定範囲内に確認されなかった。５％分解点（Ｔｄ５）は３８３℃（ＴＧ分析測定）であった。このように、本実施例において得られた重合体は、耐熱性が非常に優れていた。
【０１４５】
上記のガラス転移点は、セイコー電子工業（株）社製の  ＤＳＣ−６２００Ｒなる名称の機種を用いた示差走査熱量（ＤＳＣ）測定により、以下の条件で測定した。
昇温：２５℃から３００℃（１０℃／分）      ５分間保持
冷却：３００℃から−６０℃（２０℃／分）    ５分間保持
測定：−６０℃から３００℃（１０℃／分で昇温）
上記の数平均分子量および分子量分布は、ゲルパーミエーションクロマトグラフィー（ＧＰＣ）によって、下記の条件で測定した。また、検量線は標準ポリスチレンを用いて作成した。
測定機  ：東ソー社製ＨＬＣ−８０２０
カラム  ：東ソー社製のＳｕｐｅｒＨＭ−ＬＸ×１本
測定温度：４０℃
溶媒    ：テトラヒドロフラン
サンプル濃度：１ｍｇ／１ｍｌ
得られた重合体が式（２）で表される繰り返し単位を有することは、日本電子社製のＬＡ−５００なる名称の機種を用いた１３Ｃ−ＮＭＲ解析のスペクトルにおける１５〜６０ｐｐｍの範囲のシグナル群が、式（２）で表される構造の直鎖炭化水素および環状炭化水素として帰属できることによって確認した。その結果、得られた重合体における式（２）で表される繰り返し単位の含有量は１００％であった。
測定溶媒：クロロホルム−ｄ１
測定温度：室温  
試料濃度：５０ｍｇ／０．５ｍｌ
基準物質：クロロホルム−ｄ１（７７ｐｐｍ）
［比較例］
６．６０ｍｇのクロロ（メチル）［Ｎ，Ｎ’−（１，２−ジヒドロアセナフチレン−１，２−ジイリデン）ビス（２，６−ジイソプロピルアニリン−κＮ）］パラジウム（「レクエ・デ・トラボ・チミク・ドゥ・ペイバ（Ｒｅｃｕｅｉｌ  ｄｅｓ  Ｔｒａｖａｕｘ  Ｃｈｉｍｉｑｕｅｓ  ｄｅ  Ｐａｙｓ−Ｂａｓ）」、第１１３巻、１９９４年、８８ページを参考に合成した）および１０．６ｍｇのナトリウムテトラキス（３，５−ビストリフルオロメチルフェニル）ボレート（「オルガノメタリクス（Ｏｒｇａｎｏｍｅｔａｌｌｉｃｓ）」第１１巻、１９９２年、３９２０ページを参考に合成した）の入った２５ｍＬのシュレンク管に０．５ｍＬの脱水塩化メチレン（関東化学社製）を加え３０分間撹拌した。その後、０．１７２ｇの９，９−ジアリルフルオレンを加え、室温で撹拌し、５分間まで重合を行い、０．０９３ｇのポリマーを得た。
【０１４６】
得られた重合体はクロロホルムに可溶であり、ガラス転移点（Ｔｇ）は１５４℃、５％分解点（Ｔｄ５）は２７４℃（ＴＧ分析測定）であった。ＧＰＣにより見積もられた重合体の数平均分子量（Ｍｎ）は１７８００であり、分子量分布（Ｍｗ／Ｍｎ）は２．０であった。得られた重合体の繰り返し単位は全て、下記式（９）で表される環構造を有していた。
【０１４７】
【化１０】
0005119387.tif 000011
【０１４８】
上記のガラス転移点は、セイコー電子工業（株）社製のＳＳＣ−５２００なる名称の機種を用いた示差走査熱量（ＤＳＣ）測定により、以下の条件で測定した。
昇温：２５℃から２００℃（１０℃／分）      ５分間保持
冷却：２００℃から−６０℃（２０℃／分）    ５分間保持
測定：−６０℃から２００℃（１０℃／分で昇温）
上記の数平均分子量および分子量分布は、ゲルパーミエーションクロマトグラフィー（ＧＰＣ）によって、下記の条件で測定した。また、検量線は標準ポリスチレンを用いて作成した。
測定機  ：ＪＡＳＣＯ社製（デガッサー：ＤＧ−９８０−５０、ポンプ：ＰＵ−９８０、オートサンプラー：ＡＳ−９５０、カラムオーブン：ＣＯ−９６６、ＲＩ検出器：ＲＩ−９３０、ＵＶ検出器：ＵＶ−９７５）
カラム  ：昭和電工（株）製のＳｈｏｄｅｘ−８０６Ｌ×２本
測定温度：４０℃
溶媒    ：クロロホルム
サンプル濃度：１ｍｇ／１ｍｌ
上記の得られた重合体の繰り返し単位が全て、上記式（９）で表される環構造を有していたことは、日本電子社製のＬＡ−５００なる名称の機種を用いた１３Ｃ−ＮＭＲ解析により、以下の条件で求めた。
測定溶媒：クロロホルム−ｄ１
測定温度：室温  
試料濃度：５０ｍｇ／０．５ｍｌ
基準物質：クロロホルム−ｄ１（７７ｐｐｍ）
【産業上の利用可能性】
【０１４９】
本発明に係る重合体は、自動車部品、家庭電化製品の部品、光学材料等に好適に用いることができる。